"以下の構造を有するアセト酢酸エステル部分を有するラクタムポリマー。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である各R1およびR2が,独立して水素またはメチルである,請求項1に記載のポリマー。-R3-が,-COOCH2CH2-である,請求項1に記載のポリマー。各R4が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項1に記載のポリマー。各R5が,官能化および非官能化C1-C8のアルキル基とアルケニル基,ここで,前述の任意の基はヘテロ原子を有してもよくまたは有していなくてもよく,ならびにこれらの組み合わせからなる群より独立して選択される,請求項1に記載のポリマー。xが,1~98であり,yが,1~98であり,そしてzが,0~98である,請求項1に記載のポリマー。各nが,独立して1~3の整数である,請求項1に記載のポリマー。前記ポリマーが,以下からなる群より選択される構造を有する,請求項1に記載のポリマー。および以下の構造を有する官能化アセト酢酸エステル部分を有するラクタムポリマー。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である各R1およびR2が,独立して水素またはメチルである,請求項9に記載のポリマー。-R3-が,-COOCH2CH2-である,請求項9に記載のポリマー。各R4が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項9に記載のポリマー。各R5が,官能化および非官能化C1-C8のアルキル基とアルケニル基,ここで,前述の任意の基はヘテロ原子を有してもよくまたは有していなくてもよく,ならびにこれらの組み合わせからなる群より独立して選択される,請求項9に記載のポリマー。各R6が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項9に記載のポリマー。各R7が,官能化および非官能化アルコキシ基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択される,請求項9に記載のポリマー。xが,1~98であり,yが,1~98であり,そしてzが,0~98である,請求項9に記載のポリマー。各nが,独立して1~3の整数である,請求項9に記載のポリマー。前記ポリマーが,以下からなる群より選択される構造を有する,請求項9に記載のポリマー。および以下の構造を有する官能化ラクタムポリマー。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基からなる群より独立して選択され,ここで,前述の任意の基はヘテロ原子を有してもよくまたは有していなくてもよく,各R8は,フリーラジカル重合性モノマーから誘導され;x,y,およびzは,モルであり,その合計は100であり,ただし,zは,0モルであってもよく;各nは,独立して1~4の整数である各R1およびR2が,独立して水素またはメチルである,請求項19に記載のポリマー。-R3-が,-COOCH2CH2-である,請求項19に記載のポリマー。各R4が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項19に記載のポリマー。各R6が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項19に記載のポリマー。各R7が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項19に記載のポリマー。各R8が,アルキルアクリレート,ビニル基,ジエン基,マレイミド,マレイン酸無水物,およびこれらの組み合わせからなる群より独立して選択されるフリーラジカル重合性モノマーから誘導される,請求項19に記載のポリマー。xが,1~98であり,yが,1~98であり,そしてzが,0~98である,請求項19に記載のポリマー。各nが,独立して1~3の整数である,請求項19に記載のポリマー。前記ポリマーが,以下からなる群より選択される構造を有する,請求項19に記載のポリマー。および式中,Aは,1以上の整数である。以下の構造を有するアセト酢酸エステル部分を有するラクタムポリマー。式中,x,w,およびyは,モルであり,その合計は100であり,ただし,zは,0モルであってもよい以下の構造を有するアセト酢酸エステル部分を有するラクタムポリマーを含む組成物。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である前記ポリマーが,以下からなる群より選択される構造を有する,請求項30に記載の組成物。および以下の構造を有する官能化アセト酢酸エステル部分を有するラクタムポリマーを含む組成物。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である前記ポリマーが,以下からなる群より選択される構造を有する,請求項32に記載の組成物。および以下の構造を有する官能化ラクタムポリマーを含む組成物。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アリール基,アミド基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アリール基,アミド基,カルボニル基,カルボキシル基,およびシクロアルキル基からなる群より独立して選択され,ここで,前述の任意の基はヘテロ原子を有してもよくまたは有していなくてもよく,各R8は,フリーラジカル重合性モノマーから誘導され;x,y,およびzは,モルであり,その合計は100であり,ただし,zは,0モルであってもよく;各nは,独立して1~4の整数である前記ポリマーが,以下からなる群より選択される構造を有する,請求項34に記載の組成物。および式中,Aは,1以上の整数である。以下の構造を有する架橋性ポリマー。式中,x,y,およびwは,モルであり,その合計は100であり,ただし,wは,0モルであってもよい以下の構造を有するアセト酢酸エステル部分を有するラクタムポリマーを含む組成物。式中,x,y,およびwは,モルであり,その合計は100であり,ただし,wは,0モルであってもよい前記組成物が,接着剤,エアロゾル,農業組成物,再汚染防止剤,電池,飲料,殺生物剤,ブロックコポリマー,分岐/くし状コポリマー,セメンティング組成物,洗浄組成物,塗膜組成物,導電材料,化粧品組成物,架橋剤,歯科用組成物,装飾顔料,洗剤,分散剤,薬剤,電子装置,カプセル封入,食品,ヘアスプレー,家庭-産業-機関,インクと塗膜,層間接着剤,リソグラフィー溶液,膜添加組成物,金属加工液,油田組成物,塗料,紙,パーソナルケア組成物,医薬品,顔料添加剤,石こう,プラスチック,印刷物,反応性殺生物剤,屈折率調整剤,金属イオン封鎖剤,防汚組成物,帯電防止剤,およびウッドケア組成物を構成する,請求項30に記載の組成物。前記組成物が,接着剤,エアロゾル,農業組成物,再汚染防止剤,電池,飲料,殺生物剤,ブロックコポリマー,分岐/くし状コポリマー,セメンティング組成物,洗浄組成物,塗膜組成物,導電材料,化粧品組成物,架橋剤,装飾顔料,歯科用組成物,洗剤,分散剤,薬剤,電子装置,カプセル封入,食品,ヘアスプレー,家庭-産業-機関,インクと塗膜,層間接着剤,リソグラフィー溶液,膜添加組成物,金属加工液,油田組成物,塗料,紙,パーソナルケア組成物,医薬品,顔料添加剤,石こう,プラスチック,印刷物,反応性殺生物剤,屈折率調整剤,金属イオン封鎖剤,防汚組成物,帯電防止剤,およびウッドケア組成物を構成する,請求項32に記載の組成物。前記組成物が,接着剤,エアロゾル,農業組成物,再汚染防止剤,電池,飲料,殺生物剤,ブロックコポリマー,分岐/くし状コポリマー,セメンティング組成物,洗浄組成物,塗膜組成物,導電材料,化粧品組成物,架橋剤,装飾顔料,歯科用組成物,洗剤,分散剤,薬剤,電子装置,カプセル封入,食品,ヘアスプレー,家庭-産業-機関,インクと塗膜,層間接着剤,リソグラフィー溶液,膜添加組成物,金属加工液,油田組成物,塗料,紙,パーソナルケア組成物,医薬品,顔料添加剤,石こう,プラスチック,印刷物,反応性殺生物剤,屈折率調整剤,金属イオン封鎖剤,防汚組成物,帯電防止剤,およびウッドケア組成物を構成する,請求項34に記載の組成物。前記組成物が,接着剤,エアロゾル,農業組成物,再汚染防止剤,電池,飲料,殺生物剤,ブロックコポリマー,分岐/くし状コポリマー,セメンティング組成物,洗浄組成物,塗膜組成物,導電材料,化粧品組成物,架橋剤,装飾顔料,歯科用組成物,洗剤,分散剤,薬剤,電子装置,カプセル封入,食品,ヘアスプレー,家庭-産業-機関,インクと塗膜,層間接着剤,リソグラフィー溶液,膜添加組成物,金属加工液,油田組成物,塗料,紙,パーソナルケア組成物,医薬品,顔料添加剤,石こう,プラスチック,印刷物,反応性殺生物剤,屈折率調整剤,金属イオン封鎖剤,防汚組成物,帯電防止剤,およびウッドケア組成物を構成する,請求項37に記載の組成物。以下の構造を有するラクタムポリマーを,求核マイケル付加条件下で,求電子試薬を用いて処理する工程であって,前記処理が,以下の構造を有するアセト酢酸エステル部分を有する官能化ラクタムポリマーを与える,工程を含む,アセト酢酸エステル部分を有するラクタムポリマーを官能化する方法。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である各R1およびR2が,独立して水素またはメチルである,請求項42に記載の方法。-R3-が,-COOCH2CH2-である,請求項42に記載の方法。各R4が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項42に記載の方法。各R5が,官能化および非官能化C1-C8のアルキル基とアルケニル基,ここで,前述の任意の基はヘテロ原子を有してもよくまたは有していなくてもよく,ならびにこれらの組み合わせからなる群より独立して選択される,請求項42に記載の方法。各R6が,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択される,請求項42に記載の方法。各R7が,官能化および非官能化アルコキシ基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択される,請求項42に記載の方法。xが,1~98であり,yが,1~98であり,そしてzが,0~98である,請求項42に記載の方法。各nが,独立して1~2の整数である,請求項42に記載の方法。アセト酢酸エステル部分を有する前記ラクタムポリマーが,以下からなる群より選択される構造を有する,請求項42に記載の方法。およびアセト酢酸エステル部分を有する前記官能化ラクタムポリマーが,以下からなる群より選択される構造を有する,請求項42に記載の方法。および以下に提示される構造を有するアセト酢酸エステル部分を有するラクタムポリマー。前記ポリマーが,固体である,請求項1に記載のポリマー。前記ポリマーが,固体である,請求項9に記載のポリマー。前記ポリマーが,固体である,請求項19に記載のポリマー。前記ポリマーが,固体である,請求項29に記載のポリマー。前記ポリマーが,溶媒中にある,請求項1に記載のポリマー。前記ポリマーが,溶媒中にある,請求項9に記載のポリマー。前記ポリマーが,溶媒中にある,請求項19に記載のポリマー。前記ポリマーが,溶媒中にある,請求項29に記載のポリマー。前記ポリマーが,反応性溶媒またはモノマー中にある,請求項1に記載のポリマー。前記ポリマーが,反応性溶媒またはモノマー中にある,請求項9に記載のポリマー。前記ポリマーが,反応性溶媒またはモノマー中にある,請求項19に記載のポリマー。前記ポリマーが,反応性溶媒またはモノマー中にある,請求項29に記載のポリマー。第1の溶媒を除去する工程,および前記第1の溶媒を反応性溶媒で置換する工程,を含む,アセト酢酸エステル部分を有するラクタムポリマーの製造方法。本発明は,以下の構造を有するアセト酢酸エステル部分を有するラクタムポリマーを提供する。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;xおよびyは,各々,独立して1~約4の整数であり;zは,0~約4の整数であり;各nは,独立して1~4の整数である。本発明は,さらに以下の構造を有する官能化アセト酢酸エステル部分を有するラクタムポリマーを提供する。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;xおよびyは,各々,独立して1~約4の整数であり;zは,0~約4の整数であり;各nは,独立して1~4の整数である。本発明は,さらに以下の構造を有する官能化ラクタムポリマーを提供する。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基からなる群より独立して選択され,ここで,前述の任意の基はヘテロ原子を有してもよくまたは有していなくてもよく,各R8は,フリーラジカル重合性モノマーから誘導され;xおよびyは,各々,独立して1~約4の整数であり;zは,0~約4の整数であり;各nは,独立して1~4の整数である。本発明は,さらに以下の構造を有するアセト酢酸エステル部分を有するラクタムポリマーを提供する。式中,x,w,およびyは,モルであり,その合計は100であり,ただし,zは,0モルであってもよい。本発明は,さらに以下に提示された構造を有するアセト酢酸エステル部分を有するラクタムポリマーを提供する。本発明のラクタムポリマーは,種々の組成物に用いることができる。発明の詳細な説明本発明は,アセト酢酸エステル部分を有するラクタムポリマーを提供する。前記ラクタムポリマーは,容易に官能化されることができ,その官能化ラクタムポリマーは,さらに誘導体化されて所望の化学的および物理的性質を有する種々の有用なポリマーを提供することができる。前記ラクタムポリマーは,第1のラクタムモノマー,アセト酢酸エステル部分を有する第2のモノマー,そして,任意に,種々の組成物における使用のため前記ポリマーに所望の特性を付与するための第3のモノマーを含む。ポリビニルピロリドンPVPなどのラクタムは,医薬および栄養分野,ならびに化粧品,個人衛生,膜,塗装,界面活性剤,分散体,接着剤,インクなどの様々な用途で一般的に用いられている水溶性で両親媒性の無毒なポリマーである。しかしながら,多くのラクタムは,反応性基を欠き,このことが,それらの物理的および化学的性質を改良するためにそのポリマーに新しい官能基を付与する可能性を制限し,そのために組成物におけるそれらの有用性を制限している。前記ポリマーのアセト酢酸エステル部分は,そのポリマーの物理的および化学的性質を変えるための種々の基で官能化され得るモノマーを与える。前記任意の第3のモノマーは,さらに,前記ポリマーに追加の所望の性質を与えることができる。ラクタムポリマーに種々の官能基を付加するための能力を提供し,さらに,その置換ラクタムポリマーをラジカル的に重合するための能力を提供することにより,本発明は,これらの問題の多くを克服する。前記ラクタムポリマーは,固体として,溶媒中で,および反応性溶媒中で,用いられてもよい。アセト酢酸エステル部分を有する前記第2のモノマーに存在するアセチル基CH3CO-は,熱および光に不安定である。加熱または露光により,この基は,分解し得て,マクロ開始剤または自己開始剤ポリマーを形成することができるラジカルを形成する。その得られるポリマーは,その特定のラクタムポリマーによって,光開始剤または熱開始剤を必要としない,またはごく少量しか必要としないことがある。前記マクロ開始剤ラクタムポリマーは,フリーラジカルへの暴露の結果として付加重合が可能な官能基を含む種々のモノマー部分と,重合反応を経て,反応することがある。好ましい付加重合性モノマーの例は,スチレン系,ビニル系,アクリレート系,マレイン系,マレイミド系,ジエン系などを含む。付加重合プロセスおよび技術についての見識は,PaulJFloryによるPrinciplesofPolymerChemistryに見出すことができ,その開示は本明細書に援用される。さらなる見識は,GeorgeOdianによるPrinciplesofPolymerization4thEdに見出すことができ,その開示は本明細書に援用される。多くの有用なモノマーの性質は,JBrandrupら編のPolymerHandbook4thEdに見出すことができ,その開示は本明細書に援用される。前記アセト酢酸エステル官能基は,非常に多くの他の化学的部分の反応にも適している。これらは,ホルムアルデヒドおよびグリオキサールを含むアルデヒド,ジアゾニウム塩,ヘキシレンジイソシアネートを含むイソシアネートを含む。誘導体化に適したさらなる部分は,題名AcetoacetoxyethylMethacrylateAcetoacetylChemistryEastmanbrochurePublicationN319C12月1999年に開示されているものを含み,その開示は本明細書に援用される。アセトアセトキシエチルメタクリレートに加えて,必要なアセト酢酸エステル官能基を形成するための他の好ましい手法は,ジケテン,t-ブチルアセトアセテートエステル交換,アセトアミドなどを用いることを含む。また,本発明は,アセト酢酸エステル部分を有する前記マクロ開始剤ラクタムポリマーの製造方法を提供する。前記マクロ開始剤ラクタムポリマーは,アセト酢酸エステルのアクリレートへのマイケル付加により製造することができる。例えば,以下のアセト酢酸エステルおよびアクリレートについてマイケル付加が行われる場合,アセト酢酸エステル部分を有する以下のラクタムポリマーが製造され得る。この例では,そのアセトアセテートメチレン基を脱プロトン化するために強塩基が用いられる。その得られる炭素アニオン求核種が,前記アクリレートを攻撃し,新しい炭素-炭素結合を形成する。前記整数x,y,およびzは,その元のポリマー中の各モノマーの単位数に相当する。その得られるアセト酢酸エステル部分は,熱および光に不安定であり,加熱または露光によりそのアセト酢酸エステル部分が分解し得て,そのアセチル基CH3CO-の喪失とラクタムポリマーラジカルの形成をもたらす。そのラクタムポリマーラジカルは,フリーラジカル重合性モノマーと共に重合を開始することができるマクロ開始剤である。この反応は,前記アセト酢酸エステルを定量的に利用することができ,または過剰のアセト酢酸エステルを生ずることができる。例えば,ブチルアクリレートが上記のマクロ開始剤生成物と共に扱われる場合,その結果形成されるポリマーは,ラクタムマクロ開始剤ブロックと,ブチルメタアクリレートブロックとを含むブロックコポリマーとなることがある。整数Aは,前記マクロ開始剤との反応から形成されるポリマーの各フリーラジカル重合性モノマーの単位数に相当する。逆反応も可能であり,そこでは,アセト酢酸エステル官能ポリマーが,ラクタムモノマーでブロック官能化されることがある。そこでは,アクリレート系アセト酢酸エステル官能ポリマーが,ラクタムモノマーのマクロ開始剤によってラクタムとされる。別の態様では,前記新規な改良されたポリマーを含む種々の組成物の用途が提供され,当該用途は,接着剤,エアロゾル,農業組成物,再汚染防止剤,電池,飲料,殺生物剤,ブロックコポリマー,分岐コポリマー,セメンティング組成物,洗浄組成物,塗膜組成物,導電材料,くし状コポリマー,化粧品組成物,架橋剤,装飾顔料表面,歯科用組成物,洗剤,分散剤,薬剤,電子装置,カプセル封入,食品,グラフトコポリマー,ヘアスプレー,家庭-産業-機関HII,インクおよび塗膜耐湿性インクジェット記録媒体としての使用に適している,層間接着剤,リソグラフィー溶液,膜添加組成物,金属加工液,油田組成物,塗料,紙,パーソナルケア組成物,医薬品,顔料添加剤,石こう,プラスチック,印刷物,反応性殺生物剤,屈折率調整剤,金属イオン封鎖剤,防汚組成物,帯電防止剤,ウッドケア組成物を含む。パーソナルケア組成物は,化粧品,ドラッグデリバリーシステム,髪,オイル,医薬品,顔料分散体,防腐組成物などの例示的な非限定組成物をいい,皮ふの色および外見,皮ふ,太陽,および組織再生足場を変更するものを含む。その他のパーソナルケア組成物は,これらに限定されないが,スタイリングでの増加した柔軟性のための改良された天然オイル,耐久性のあるスタイリング,髪,皮ふ,およびカラー化粧品用の増大した耐湿性,防水/耐水サンケア,シャワージェル,シャンプー,および熱保護/熱的強化組成物を含む。歯のパーソナルケア組成物は,義歯接着剤,歯磨き粉,洗口液などを含む。医薬組成物は,錠剤コーティング,錠剤結合剤,経皮パッチなどを含む。種々の組成物が,以下に詳細に説明される。本明細書では,以下の用語は,以下に提示する意味を有する。用語アセト酢酸エステル部分は,以下の基をいい,式中,R’は,本明細書で定義される。アセト酢酸エステル部分のCH3CO-部分は,熱および光に不安定である。用語酸性条件は,水溶液のpH値と関連した条件をいう。純水は,中性で,25°Cで7.0に近いpHを有するとみなされる。7未満のpH値を有する溶液は酸性溶液であるとみなされる。用語~からなる群より独立して選択されるは,ある基が構造中に2回以上出現する場合,その基が出現する毎にその基が独立して選択されてもよいことを意味する。例えば,以下の構造では:R1~R5およびnは,各々,2回以上出現する。用語~からなる群より独立して選択されるは,各R1~R5およびnの基が同じであってもよいし,異なっていてもよいことを意味する。用語塩基性条件は,pH値と関連した条件をいう。純水は,中性で,25°Cで7.0に近いpHを有するとみなされる。7より大きいpH値を有する溶液は塩基性またはアルカリ性であるとみなされる。用語分岐および非分岐アルキル基は,アルキル基を意味し,そのアルキル基は,直鎖でもよいし,または分岐でもよい。例えば,前記アルキル基は,1~約18個の炭素原子を有し,特に,1~約10個の炭素原子を有し,さらに1~6個の炭素原子を有する。分岐した基は,イソプロピル,tert-ブチルなどを含む。用語縮合反応は,2つの分子または部分官能基が,結合して1つの単一分子を形成し,それと共に小さな分子を失う化学反応をいう。この小さな分子が水の場合,その反応は,脱水反応として既知である。用語コポリマーは,2種以上のモノマー単位を含む鎖をいう。用語ハロゲンは,塩素,臭素,ヨウ素およびフッ素をいい,一の実施形態では,臭素および/または塩素である。用語ヘテロ原子は,酸素,窒素,硫黄,およびリンなどの原子をいう。前記ヘテロ原子が窒素の場合,その窒素原子は,4級アミンの形態で存在してもよい。用語加水分解は,加水分解反応加水分解をいい,そこでは水分子の付加により親分子が2つの部分に分裂する。加水分解反応の間,水分子は,水素カチオンHと水酸化物アニオンOH-に分かれる。前記親分子の1つのフラグメントが,水分子から水素カチオンを獲得し;他方のフラグメントが,水酸化物アニオンを獲得する。用語イミドは,窒素原子に結合した2つのカルボニル基アシル基を有する有機化合物をいう。前記イミド官能基の窒素原子は,有機官能基で置換されていてもよいし,置換されていなくてもよい。用語不活性溶媒は,その反応に化学的に干渉しない溶媒をいう。用語中間化合物は,化学合成の過程において生ずる化合物をいう。中間化合物は,最終生成物それ自体ではなく,さらなる反応に用いられ,最終生成物を生ずる。これは,開始物質と最終生成物とは対照的である。中間化合物は,通常単離または精製されず,むしろ合成においてそのまま使用される。特に産業レベルの経済的理由から,合成の過程において,多くの異なる中間化合物が生ずることがある。用語ラクタムは,環状アミドをいい,通常合計で4~7個の環原子を有することがある。用語マレイン酸無水物無水シス-ブテン二酸,トキシル酸無水物,2,5-ジオキソフランは,式C2H2CO2Oを有する有機化合物である。マレイン酸無水物は,マレイン酸の酸無水物であり,その純粋状態ではそれは,不快臭を有する無色または白色の固体である。マレイン酸無水物は,以下の構造を有する。用語マレイミドは,式H2C2CO2NHを有する化合物である。マレイミドは,不飽和イミドであり,有機合成における重要な構成ブロックである。その名前は,マレイン酸とイミドの短縮であり,-CONHCO官能基である。マレイミドは,以下の構造を有する。用語マイケル付加またはマイケル反応は,通常,カルバニオンまたは他の求核種の,α,β不飽和カルボニル化合物求電子物質に対する求核付加をいう。用語鉱酸は,1以上の無機化合物から誘導される酸をいう。鉱酸は,水に溶解したときに水素イオンを放出する。一般的に用いられる鉱酸は,硫酸,塩酸,および硝酸である。用語モノマーは,ポリマーを構成する繰り返し単位をいう。モノマーは,他のモノマーと化学的に結合してポリマーを形成する小さな分子である。用語非ホモポリマーは,2以上のモノマーから形成されるポリマーをいい,本質的に,ホモポリマーではない全てのポリマーを含む。非ホモポリマーの例は,これらに限定されないが,コポリマー,ターポリマー,四量体などを含み,ここで,前記非ホモポリマーは,ランダム,ブロック,または交互重合体である。用語オリゴマーは,共有結合により結合した数個のモノマー単位のみからなるポリマー分子をいう。例えば,二量体,三量体,四量体などである。用語ポリマーは,化学的な共有結合により結合した繰り返し構造単位モノマーを含む大きな分子巨大分子をいう。本明細書では,用語オリゴマーとポリマーは,区別しないで用いられる。用語pHは,水溶液の酸性または塩基性の尺度をいう。純水は,中性で,25°Cで7.0に近いpHを有するとみなされる。7未満のpH値を有する溶液は,酸性であるとみなされ,7より大きいpH値を有する溶液は,塩基性またはアルカリ性であるとみなされる。薬剤的に許容可能な担体,添加物など,用語薬剤的に許容可能は,薬理学的に許容可能で,特定の化合物が投与される対象に対して実質的に無毒であることを意味する。用語薬剤的に許容可能な塩は,本発明の化合物の生物学的有効性と特性とを保持し,適切な無毒な有機もしくは無機酸または有機もしくは無機塩基から形成される通常の酸付加塩または塩基付加塩をいう。酸付加塩の例は,塩酸,臭化水素酸,ヨウ化水素酸,硫酸,スルファミン酸,リン酸,および硝酸などの無機酸から誘導される酸付加塩,ならびに,p-トルエンスルホン酸,サリチル酸,メタンスルホン酸,シュウ酸,コハク酸,クエン酸,リンゴ酸,乳酸,フマル酸などの有機酸から誘導される酸付加塩を含む。塩基付加塩の例は,アンモニウム,カリウム,ナトリウム,および,水酸化テトラメチルアンモニウムなどの水酸化第4級アンモニウムから誘導される塩基付加塩を含む。薬剤的化合物の塩への化学修飾は,化合物の改良された物理的および化学的安定性,吸湿性,および溶解性を得るために薬剤師に周知の技術である。例えば,HAnselらのPharmaceuticalDosageFormsandDrugDeliverySystems196頁および14561457頁を参照。用語重合は,ポリマー鎖を形成するためにモノマー化合物を化学的に反応させる方法をいう。そのポリマー鎖は,交互,ブロック,またはランダムでもよい。重合方法の種類は,種々の方法から選択されてもよい。斯かる方法は,これらに限定されないが,古典的ラジカル重合および制御ラジカル重合などのフリーラジカル重合法,ニトロキシド媒介重合NMP,原子移動ラジカル重合ATRP,および可逆的付加開裂連鎖移動RAFTを含む。用語それぞれは,リストの項目がその順序で互いに対応することを示す用語である。2以上の項目に関して,その用語は,同じ方法または逐次的方法であることを示す。前記任意の第3のモノマーは,ヒドロキシエチルアクリレートHEA,ヒドロキシエチルメタクリレートHEMA,ヒドロキシブチルアクリレートHBA,エチルヘキシルメタクリレートEHMA,フェノキシエチルアクリレートPEA,ビニレンカーボネート,ヒドロキシエチルピロリドンメタクリレート,酢酸ビニルVA,エチルアクリレート,メチルアクリレート,イソブチルメタアクリレート,メチルメタクリレート,ジメチルアミノエチルメタクリレートDMAEMA,ジメチルアミノプロピルメタクリルアミドDMAPMA,アクリルアミド,メタクリルアミド,アクリロニトリル,イソボルニルアクリレート,シアノアクリレート,C8-C10アクリレートODA,エチレン,スチレン,C8-C10アクリレート,高度分岐ビニルエステル,マレイン酸無水物MAN,アクリル酸AA,ビニルスルホン酸ナトリウム,ジアセトンアクリルアミド,ビニルカーボネート,モノアクリレートグリコール,ビニルエチレンカーボネート,塩化ビニル,4-ビニルアニリン,ビニルピリジン,トリメチルビニルシラン,ビニルプロピオネート,クロトン酸,多官能アクリレート,多官能アリルエーテル,ビニルイミダゾール,N-ビニルイミダゾール,グリシジルメタクリレートGMA,アリルアセテートおよびアリルアルコールを含むことがある。本発明は,反応性共溶媒を開示する。これらの材料は,メタアクリルモノマーもしくはプレポリマー,エポキシ型モノマーもしくはプレポリマーのメタアクリルエステル,およびウレタン型モノマーもしくはプレポリマーを含む。反応性共溶媒の例は,これらに限定されないが,2-ヒドロキシメチルメタクリレートHEMA,2-ヒドロキシエチルアクリレートHEA,2-フェノキシエチルアクリレートPEA,2-エチルヘキシル-ジグリコールアクリレート,2-2-エトキシエトキシエチルアクリレートEOEOEA,ラウリルアクリレートLA,ステアリルアクリレートSA,イソボルニルアクリレートIBOA,アクリル酸-2-エチルヘキシルエステル,イソデシルアクリレート,ジアセトンアクリルアミド,アクリロイルモルフォリンACMO,環状トリメチロールプロパンホルマールアクリレートCTFA,3-メタクリロイルアミノプロピル]トリメチルアンモニウムクロリドMAPTAC,4-ヒドロキシブチルアクリレート,3-アクリルアミドプロピルトリメチルアンモニウムクロリドAPTAC,C8-C10アクリレートODA,イソデシルアクリレートISODA,ラウリルメタクリレートLM,ステアリルメタクリレートSM,2,2,2-トリフルオロエチルメタクリレート,2-アクリルアミド-2-メチル-1-プロパンスルホン酸,2-アクリルアミド-2-メチル-1-プロパンスルホン酸ナトリウム塩,水酸化[2-メタクリロイルオキシエチル]ジメチル-3-スルホプロピルアンモニウム,水酸化[3-メタクリロイルアミノプロピル]ジメチル3-スルホプロピルアンモニウム内塩,1,6-ヘキサンジオールジアクリレートHDDA,ジプロピレングリコールジアクリレートDPGDA,トリプロピレングリコールジアクリレートTPGDA,水,アルコール,水-アルコール混合物,1,4-ブタンジオールジアクリレートBDDA,トリプロピレングリコールジアクリレートTPGDA,ジプロピレングリコールジアクリレートDPGDA,トリプロピレングリコールジアクリレートTRPGDA,1,9-ノナンジオールジアクリレートNNDA,ネオペンチルグリコールジアクリレートNPGDA,プロポキシ化ネオペンチルグリコールジアクリレートNPG2PODA,ポリエチレングリコール200ジアクリレートPEG200DA,ポリエチレングリコール400ジアクリレートPEG400DA,ポリエチレングリコール600ジアクリレートPEG600DA,エトキシ化ビスフェノール-AジアクリレートBPA2EODA,トリエチレングリコールジアクリレートTEGDA,トリエチレングリコールジメタクリレートTEGDMA,グリセロールプロポキシ化トリアクリレートGPTA,ジエチレングリコールジメタクリレートDEGDMA,エトキシ化ビスフェノール-AジメタクリレートBPA10EODMA,トリメチロールプロパントリアクリレートTMPTA,ペンタエリスリトールトリアクリレートPET3A,エトキシ化トリメチロールプロパントリアクリレートTMP3EOTA,プロポキシ化トリメチロールプロパントリアクリレートTMP3POTA,プロポキシ化グリセリルトリアクリレートGPTA,トリメチロールプロパントリメチルアクリレートTMPTMA,エトキシ化トリメチロールプロパントリメタクリレートTMP3EOTMA,2,2-ジオノールジアクリレート,ペンタエリスリトールテトラアクリレートPETA,ネオペンチルグリコールジアクリレートヒドロキシピバレート,2-アクリロイルオキシエチルフタル酸,2-アクリロイルオキシエチル-2-ヒドロキシエチルフタル酸,ジメチロールトリシクロデカンジアクリレート,2-アクリロイルオキシエチルコハク酸,ノニルフェノールエチレンオキシド付加物アクリレート,フェノールアクリレート,メトキシ-ポリエチレングリコールアクリレート,テトラメチロールメタントリアクリレート,ジペンタエリスリトールヘキサアクリレートDPHA,イソシアネート官能化不飽和アクリルエステル樹脂,ウレタンジアクリレートオリゴマー,ウレタンアクリレート,修飾ウレタンアクリレート,ポリエステルアクリレート,修飾ビスフェノールAジアクリレート,フェノキシポリエチレングリコールアクリレート,ビスフェノールAプロピレンオキシド修飾ジアクリレート,ビスフェノールAエチレンオキシド付加物ジアクリレート,ペンタエリスリトールトリアクリレートヘキサメチレンジイソシアネート,ウレタンプレポリマー,イソアミルアクリレート,イソミリスチルアクリレート,イソステアリルアクリレート,カルビトールアクリレート,シクロヘキシルアクリレート,テトラヒドロフルフリルアクリレート,グリシジルアクリレート,アクリルアミド,多官能アクリルアミド,多官能ポリエチレングリコールアクリレート,多官能ビニルアミド,1,4-ブタン-ジオール-モノアクリレートおよび/または1,4-ブタンジオールのジグリシジルエーテルなどを含む。本発明では,モノマーの混合物も想定される。追加の例は,メチルビニルエーテル,エチルビニルエーテル,プロピルビニルエーテル,n-ブチルビニルエーテル,t-ブチルビニルエーテル,2-エチルヘキシルビニルエーテル,n-ノニルビニルエーテル,ラウリルビニルエーテル,シクロヘキシルビニルエーテル,シクロヘキシルメチルビニルエーテル,4-メチルシクロヘキシルメチルビニルエーテル,ベンジルビニルエーテル,ジシクロペンテニルビニルエーテル,2-ジシクロペンテンオキシエチルビニルエーテル,メトキシエチルビニルエーテル,エトキシエチルビニルエーテル,ブトキシエチルビニルエーテル,メトキシエトキシビニルエーテル,エトキシエトキシエチルビニルエーテル,メトキシポリエチレングリコールビニルエーテル,テトラヒドロフルフリルビニルエーテル,ドデシルビニルエーテル,ジエチレングリコールモノビニルエーテル,2-ヒドロキシエチルビニルエーテル,2-ヒドロキシプロピルビニルエーテル,4-ヒドロキシブチルビニルエーテル,4-ヒドロキシメチルシクロヘキシルメチルビニルエーテル,ポリエチレングリコールビニルエーテル,クロロエチルビニルエーテル,クロロブチルビニルエーテル,フェニルエチルビニルエーテル,フェノキシポリエチレングリコールビニルエーテル,エチレングリコールジビニルエーテル,ブチレングリコールジビニルエーテル,ヘキサンジオールジビニルエーテル,ビスフェノールAアルキレンオキシドジビニルエーテル,ビスフェノールFアルキレンオキシドジビニルエーテル,トリメチロールプロパントリビニルエーテルのプロピレンオキシド付加物,トリエチレングリコールジビニルエーテル,シクロヘキサンジメタノールジビニルエーテル,N-ビニル-2-ピロリドンVP,N-ビニルカプロラクタムVCap,N-ビニルイミダゾールVI,n-ビニルアミド,4-ビニルピリジン,2-ビニルピリジン,スチレン,5-ビニル-2-ノルボルネンなどを含む。単官能エポキシ化合物の非限定的な例は,フェニルグリシジルエーテル,p-tert-ブチルフェニルグリシジルエーテル,ブチルグリシジルエーテル,2-エチルヘキシルグリシジルエーテル,アリルグリシジルエーテル,1,2-ブチレンオキシド,1,3-ブタジエンモノオキシド,1,2-エポキシドデカン,エピクロロヒドリン,1,2-エポキシデカン,スチレンオキシド,シクロヘキセンオキシド,3-メタクリロイルオキシメチルシクロヘキセンオキシド,3アクリロイルオキシメチルシクロヘキセンオキシド,3ビニルシクロヘキセンオキシドなどを含む。多官能エポキシ化合物の非限定的な例は,3,4-エポキシシクロヘキシルメチル-3,4-エポキシシクロヘキサンカルボキシレート,3-エチル-3-エチルオキセタン-3-イルメトキシメチルオキセタン,ビスフェノールAジグリシジルエーテル,ビスフェノールFジグリシジルエーテル,ビスフェノールSジグリシジルエーテル,臭素化ビスフェノールAジグリシジルエーテル,臭素化ビスフェノールFジグリシジルエーテル,臭素化ビスフェノールSジグリシジルエーテル,エポキシノボラック樹脂,水素化ビスフェノールAジグリシジルエーテル,水素化ビスフェノールFジグリシジルエーテル,水素化ビスフェノールSジグリシジルエーテル,3,4-エポキシシクロヘキシルメチル-3’,4’-エポキシシクロヘキサンカルボキシレート,2-3,4-エポキシシクロヘキシル-5,5-スピロ-3,4-エポキシシクロヘキサン-メタ-ジオキサン,ビス3,4-エポキシシクロヘキシルメチルアジペート,ビニルシクロヘキセンオキシド,4-ビニルエポキシシクロヘキサン,ビス3,4-エポキシ-6-メチルシクロヘキシルメチルアジペート,3,4-エポキシ-6-メチルシクロヘキシル-3’,4’-エポキシ-6’-メチルシクロヘキサンカルボキシレート,メチレン-ビス3,4-エポキシシクロヘキサン,ジシクロペンタジエンジエポキシド,エチレングリコールジ3,4-エポキシシクロヘキシルメチルエーテル,エチレンビス3,4-エポキシシクロヘキサンカルボキシレート,エポキシヘキサヒドロジオクチルフタレート,エポキシヘキサヒドロジ-2-エチルヘキシルフタレート,1,4-ブタンジオールジグリシジルエーテル,1,6-ヘキサンジオールジグリシジルエーテル,グリセロールトリグリシジルエーテル,トリメチロールプロパントリグリシジルエーテル,ポリエチレングリコールジグリシジルエーテル,ポリプロピレングリコールジグリシジルエーテル,1,1,3-テトラデカジエンジオキシド,リモネンジオキシド,1,2,7,8-ジエポキシオクタン,1,2,5,6-ジエポキシシクロオクタンなどを含む。本発明は,当業者により先行技術において公知のまたは調査された任意の適切な方法により行われる重合性材料の硬化,架橋または重合に関する。硬化および架橋技術に関する見識は,JPPascaultらのThermosettingPolymersで,さらに開示され,本明細書にその全体が援用され,開示される。特に,重合性ポリマーを含む反応性溶液の重合は,GeorgeOdianのPrinciplesofPolymerization4theditionで開示された任意の方法を用いることにより行われ,本明細書にその全体が援用され,開示される。前記ポリマーを重合させるために本発明で用いられる好適な技術または方法は,UV照射,UV-LED,レーザービーム,電子ビーム,γ線照射,フリーラジカル,カチオン,アニオン,熱,電子ビームへの暴露,および/または,重合開始のための適切な光開始剤の存在下での高エネルギー源の採用を含む。好ましい照射源は,これらに限定されないが,水銀,キセノン,ハロゲン,カーボンアークランプ,日光,および放射線源を含む。本発明は,顔料表面を装飾官能化または表面修飾するのに適した材料に関する。顔料は,溶媒または水に不溶な粒子と定義される。新しく,そして有用な性質を付与するために前記顔料表面を装飾することが望ましいことがしばしばある。例えば,KHolmbergらは,AdvColloidalandInterfaceSci128130121134において,アルミニウム無機顔料の表面修飾に関する技術を記載しており,本明細書にその全体が援用され,開示される。加えて,ポリビニルポリピロリドンPVPPなどの有機顔料は,容易に官能化されない。アセト酢酸エステル官能基の取り込みは,斯かる粒子の表面を官能化するための多くの装飾手法に,新しい有機および/または無機特性をもたらす。照射を通じた重合を誘起するために,添加された後に高い貯蔵安定性を有する適切な光開始剤がしばしば組み込まれ,前記重合反応系を開始する。好ましい光開始剤は,これらに限定されないが,以下の非限定的な化合物の群または類から選択される:2-ヒドロキシ-2-メチル-1-フェニルプロパン-1-オン,1-ヒドロキシシクロヘキシルフェニルケトン,および2-メチル-1-[4-メチルチオフェニル]-2-モルフォリノプロパン-1-オン;ベンジルジメチルケタールなどのベンゾイン;ベンゾフェノン,4-フェニルベンゾフェノン,およびヒドロキシベンゾフェノンなどのベンゾフェノン;イソプロピルチオキサントンおよび2,4-ジエチルチオキサントンなどのチオキサントン;アシルホスフィンオキシド;およびメチルフェニルグリオキシレートなどのほかの特別な開始剤;ビス[4-ジ4-2-ヒドロキシエチルフェニルスルホニオフェニルスルフィド],ビス[4-ジフェニルスルホニオ]フェニルスルフィドビスヘキサフルオロアンチモネートとジフェニル-4-チオフェノキシフェニルスルホニウムヘキサフルオロアンチモネートとの混合物,ビス[4-ジ4-2-ヒドロキシエチルフェニルスルホニオフェニルスルフィド],5-2,4-シクロペンタジエン-1-イル-[1,2,3,4,5,6-エータ-1-メチルエチル-ベンゼン]鉄1-ヘキサフルオロホスフェート1-,4-2-ヒドロキシテトラデカニルオキシジフェニルヨードニウムヘキサフルオロアンチモネート,4-ヒドロキシナフチルジメチルスルホニウムヘキサフルオロアンチモネート,光潜在性ジアザビシクロノネンなどの光潜在性塩基,トリフェニルスルホニウムヘキサフルオロホスフェート,トリフェニルスルホニウムヘキサフルオロアンチモネート,4-メトキシフェニルジフェニルスルホニウムヘキサフルオロアンチモネート,4-メトキシフェニルヨードニウムヘキサフルオロアンチモネート,ビス4-tert-ブチルフェニルヨードニウムテトラフルオロボレート,ビス4-tert-ブチルフェニルヨードニウムヘキサフルオロホスフェート,ビス4-tert-フェニルヨードニウムヘキサフルオロアンチモネート,ビス[4-ジフェニルスルホニオフェニル]スルフィドビスヘキサフルオロホスフェート,アリールジアゾニウム塩,ジアリールヨードニウム塩,トリアリールスルホニウム塩,トリアリールセレノニウム塩,ジアルキルフェナシルスルホニウム塩,トリアリールスルホキソニウム塩,トリエタノールアミン,アリールオキシジアリールスルホニウム塩など,例えば,トリフェニルスルホニウムヘキサフルオロホスフェート,メチルジフェニルスルホニウムヘキサフルオロホスフェート,ジメチルフェニルスルホニウムヘキサフルオロホスフェート,ジフェニルナフチルスルホニウムヘキサフルオロホスフェート,ジメトキシナフチルメチルスルホニウムヘキサフルオロホスフェート,4-オクチルオキシフェニルフェニルヨードニウムヘキサフルオロアンチモネート,4-オクチルオキシフェニルジフェニルスルホニウムヘキサフルオロアンチモネート,4-デシルオキシフェニルフェニルヨードニウムヘキサフルオロアンチモナイト,4-ドデシルオキシフェニルジフェニルスルホニウムヘキサフルオロアンチモネート。特に,用いられる光開始剤は,10-ビフェニル-4-イル-2-イソプロピル-9H-チキサンテン-10-イウムヘキサフルオロホスフェート,4,4’-ジメチルヨードニウムヘキサフルオロホスフェート,混合トリアリールスルホニウムヘキサフルオロホスフェート塩およびポリオールと10-2-カルボキシメトキシ-ビフェニル-4-イル-2-イソプロピル-9-オキソ-9H-チオキサンテン-10-イウムヘキサフルオロホスフェートとの反応生成物を含む。これらの光開始剤は,単独または組み合わせて用いてもよい。あるいは,必要であれば,前記光開始剤は,安息香酸例えば,4-ジメチルアミノ安息香酸または4級アミン例えば,ジアザビシクロノネンDBNなどの1以上の光重合促進剤と,任意の適切な比率で混合して用いてもよい。前記光開始剤は,好ましくは,前記光重合性組成物に約0.1重量~約20重量の範囲で添加される。マイケル付加を誘起するために,しばしば適切な塩基が必要とされる。好ましい塩基は,ジアザビシクロノネンDBN,ジアザビシクロウンデセンDBU,テトラメチルグアニジンTMG,水酸化ナトリウムNaOH,水酸化カリウムKOHなどを含む。好ましい塩基に関する追加の見識は,TIshikawa編のSuperBasesforOrganicSynthesisJWileyandSonsWestSussexUK2009に見出すことができる。本発明の一実施形態では,前記重合性材料は,フリーラジカル開始剤の存在下,フリーラジカル重合を経て反応した。それは,適切なエネルギー源例えば,光または熱にさらされた際に,高い反応性の1つの不対電子を有する2つの独立した帯電していないフラグメントに分解する任意の化学的部分に帰する。重合について前記予期されるフリーラジカル開始剤は,これらに限定されないが,ペルオキシド,過酸エステルおよび/またはアゾ化合物の様々な誘導体を含む。より詳しくは,tert-ブチル過安息香酸,ジアリルフタレート中のtert-ブチルペルオクトエート,ジメチルフタレート中のジアセチルペルオキシド,ジベンゾイルペルオキシド,1-ヒドロキシシクロヘキシル-1-フェニルケトン,ビス2,4,6-トリメチルベンゾイルフェニルホスフィン,ベンゾインエチルエーテル,2,2-ジメトキシ-2-フェニルアセトフェノン,ジブチルフタレート中のジp-クロロベンゾイルペルオキシド,ジ2,4-ジクロロベンゾイルペルオキシドとジブチルフタレート,ジラウロイルペルオキシド,メチルエチルケトンペルオキシド,ジブチルフタレート中のシクロヘキサノンペルオキシド,3,5-ジヒドロキシ-3,4-ジメチル-1,2-ジオキサシクロペンタン,t-ブチルペルオキシ2-エチルヘキサノエート,カプリリルペルオキシド,2,5-ジメチル-2,5-ジベンゾイルペルオキシヘキサン,1-ヒドロキシシクロヘキシルヒドロペルオキシド-1,t-ブチルペルオキシ2-エチルブチレート,2,5-ジメチル-2,5-ビスt-ブチルペルオキシヘキサン,クミルヒドロペルオキシド,ジアセチルペルオキシド,t-ブチルヒドロペルオキシド,ジtert-ブチルペルオキシド,3,5-ジヒドロキシ-3,5-ジメチル-1,2-オキサシクロペンタン,および1,1-ビスt-ブチルペルオキシ-3,3,5-トリメチルシクロヘキサンおよびジ-4-t-ブチルシクロヘキシルぺルオキシジカルボネート,アゾビスイソブチロニトリルおよびアゾビスシクロヘキサンニトリル例えば,2,2’-アゾビス2-メチル-プロパンニトリル,2,2’-アゾビス2-メチルブタンニトリル,および1,1’-アゾビスシクロヘキサンカルボニトリルなどのアゾ化合物を含むジクミルペルオキシド,ジベンゾイルペルオキシド,2-ブタノンペルオキシド,tert-ブチル過安息香酸,ジ-tert-ブチルペルオキシド,2,5-ビスtert-ブチルペルオキシ-2,5-ジメチルヘキサン,ビスtert-ブチルペルオキシイソプロピルベンゼン,およびtert-ブチルヒドロペルオキシド,ジアシルペルオキシド,クメンヒドロペルオキシド,ジアルキルペルオキシド,ヒドロペルオキシド,ケトンペルオキシド,モノペルオキシカルボネート,ペルオキシジカルボネート,ペルオキシエステル,およびペルオキシケタール,これらの混合物および組み合わせからなる群より選択される。あるいは,上記明らかにされたフリーラジカル開始剤の全ては,単独またはそれらの適切な混合物で熱系重合に用いられてもよく,そこで前記重合反応は,熱エネルギーを経て開始される。特に,ポリマーの前記重合に用いられる熱開始剤は,2,2’-アゾビス2,4-ジメチルペンタンニトリル,2,2’-アゾビス2-メチルプロパンニトリル,2,2’-アゾビス2-メチルブタンニトリル,ベンゾイルペルオキシドなどのペルオキシド,などを含む。好ましくは,前記熱開始剤は,2,2’-アゾビスイソブチロニトリルである。前記反応性溶媒中に存在する重合性ポリマーの構造は,当技術分野で公知の適切なスペクトル解析法から確認され,好ましいスペクトル解析法は,1H-NMR,13C-NMR,およびFT-IRスペクトルを含む。本発明の一実施形態では,着色剤を用いてもよい。着色剤は,顔料または染料の形態であってもよい。顔料と染料の組み合わせもまた,想定される。好ましい顔料材料は,HungerのIndustrialOrganicPigments,ItohのDictionaryofPigmentsおよびLeachとPierceのPrintingInkManualに記載されている。本発明の一実施形態では,溶媒が加えられてもよい。好ましい溶媒は,EWFlick編のIndustrialSolventsHandbook4thEditionに記載されており,その開示は本明細書に援用される。溶媒のさらなる検討について,有用な情報が,JBrandrupら編のPolymerHandbook4thEditionに記載されており,その開示は本明細書に援用される。アセト酢酸エステルポリマーを含む反応性溶液を調製する一の方法は,a低沸点溶媒中で重合性ポリマーを製造する工程,b大気圧または減圧下で前記低沸点溶媒を除去する工程,およびc少なくとも1つのより沸点の高い反応性溶媒を補充する工程である。ここで,前記溶媒は,極性および非極性の部類から選択される。前記方法で用いられる溶媒の非限定的な例は,トルエン,キシレン,シクロヘキサノン,クロロベンゼン,メチルエチルケトン,ジクロロエタン,クロロホルム,クロロメタン,ジクロロメタン,四塩化炭素,エチレンクロリド,トリクロロエタン,酢酸エチル,n-プロピルアセテート,イソプロピルアセテート,2-ニトロプロパン,任意の形態の水蒸留,脱イオン化または水道水ならびにテトラヒドロフラン,アセトン,ジオキサン,ジメチルホルムアミド,ジメチルスルホキシド,エタノール,メタノール,プロパノール,イソプロパノール,ブタノール,イソブタノール,エチレングリコール,エチレングリコールモノメチルエーテル,およびプロピレングリコールなどの水混和溶媒を含む。反応混合物を濃縮するために,前記溶媒が,当技術分野で公知の適切な技術を用いて前記反応混合物から除去されるが,除去の好ましい方法は,真空または真空なしでの沸騰,蒸留,蒸発である。本発明は,以下の構造を有するアセト酢酸エステル部分を有するラクタムポリマーを提供する。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である。好ましくは,各R1およびR2は,独立して水素またはメチルであり;R3は,-COOCH2CH2-であり;各R4は,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C8のアルキル基とアルケニル基,ここで,前述の任意の基はヘテロ原子を有してもよくまたは有していなくてもよく,ならびにこれらの組み合わせからなる群より独立して選択され;xは,1~99であり,yは,1~99であり,そしてzは,0~98であり;より好ましくは,xは,1~60であり,yは,1~60であり,そしてzは,0~80であり;最も好ましくは,xは,1~50であり,yは,1~50であり,そしてzは,0~80であり;各nは,独立して1~3の整数である。好ましくは,前記ポリマーは,以下からなる群より選択される構造を有する。および本発明は,さらに以下の構造を有する官能化アセト酢酸エステル部分を有するラクタムポリマーを提供する。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C12のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;x,y,およびzは,モルであり,その合計は100であり,ただし,zは,0モルであってもよく;各nは,独立して1~4の整数である。好ましくは,各R1およびR2は,独立して水素またはメチルであり;R3は,-COOCH2CH2-であり;各R4は,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C8のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択され;各R7は,官能化および非官能化アルコキシ基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;yは,1~99であり,そしてzは,0~98であり;より好ましくは,xは,1~60であり,yは,1~60であり,そしてzは,0~80であり;最も好ましくは,xは,1~50であり,yは,1~50であり,そしてzは,0~80であり;各nは,独立して1~3の整数である。好ましくは,前記ポリマーは,以下からなる群より選択される構造を有する。および本発明は,さらに以下の構造を有する官能化ラクタムポリマーを提供する。式中,R1およびR2は,水素および官能化および非官能化C1-C30アルキル基,ここで,前述の任意の基はヘテロ原子を有してもよくまたは有していなくてもよく,ならびにこれらの組み合わせからなる群より独立して選択され;各R3は,水素および官能化および非官能化C1-C6アルキル基,アミド基,カルボニル基,およびカルボキシル基,ここで,前述の任意の基はヘテロ原子を有してもよくまたは有していなくてもよく,ならびにこれらの組み合わせからなる群より独立して選択され;各R4は,官能化および非官能化アルケニル基,アルコキシ基,アルキル基,アミド基,アリール基,カルボニル基,カルボキシル基,シクロアルキル基,およびトリアルコキシビニルシランから誘導される部分,ここで,前述の任意の基はヘテロ原子を有してもよくまたは有していなくてもよく,ならびにこれらの組み合わせからなる群より独立して選択され;各R6は,官能化および非官能化アルケニル基,アルコキシ基,アルキル基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R7は,官能化および非官能化アルケニル基,アルコキシ基,アルキル基,アミド基,アリール基,カルボニル基,カルボキシル基,およびシクロアルキル基からなる群より独立して選択され,ここで,前述の任意の基はヘテロ原子を有してもよくまたは有していなくてもよく,各R8は,フリーラジカル重合性モノマーから誘導され;x,y,およびzは,モルであり,その合計は100であり,ただし,zは,0モルであってもよく;各nは,独立して1~4の整数である。好ましくは,各R1およびR2は,独立して水素またはメチルであり;R3は,-COOCH2CH2-であり;各R4は,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択され;各R5は,官能化および非官能化C1-C8のアルキル基とアルケニル基,ここで,前述の任意の基はヘテロ原子を有してもよくまたは有していなくてもよく,ならびにこれらの組み合わせからなる群より独立して選択され;各R6は,官能化および非官能化アルコキシ基,アミド基,アリール基,カルボニル基,カルボキシル基,シクロアルキル基,およびトリエトキシビニルシランから誘導される部分,ここで,前述の任意の基はヘテロ原子を有してもよくまたは有していなくてもよく,ならびにこれらの組み合わせからなる群より独立して選択され;各R7は,官能化および非官能化アルコキシ基,アミド基,アリール基,カルボニル基,カルボキシル基,およびシクロアルキル基,ここで,前述の任意の基はヘテロ原子を有してもよくまたは有していなくてもよく,ならびにこれらの組み合わせからなる群より独立して選択され;各R8は,アルキルアクリレート,ビニル基,ジエン基,マレイミド,マレイン酸無水物,およびこれらの組み合わせからなる群より独立して選択されるフリーラジカル重合性モノマーから誘導され;yは,1~99であり,そしてzは,0~98であり;より好ましくは,xは,1~60であり,yは,1~60であり,そしてzは,0~80であり;最も好ましくは,xは,1~50であり,yは,1~50であり,そしてzは,0~80であり;各nは,独立して1~3の整数である。本発明は,さらに以下の構造を有するアセト酢酸エステル部分を有するラクタムポリマーを提供する。式中,x,y,およびwは,各々独立して約1~約4の整数である。本発明は,さらに以下の構造を有するアセト酢酸エステル部分を有するラクタムポリマーを提供する。前記ラクタムモノマーは,N-ビニルピロリドン,N-ビニルバレロラクタム,N-ビニルカプロラクタム,およびN-ビニルホルムアミドから選択されてもよい。N-ビニルピロリドン,N-ビニルホルムアミド,およびN-ビニルカプロラクタムが好ましい。より好ましくは,前記ラクタムは,ビニルピロリドンまたはビニルカプロラクタムである。別の態様では,前記新規な改良されたポリマーを含む種々の組成物の用途が提供され,当該用途は,接着剤,エアロゾル,農業組成物,再汚染防止剤,電池,飲料,殺生物剤,ブロックコポリマー,分岐コポリマー,セメンティング組成物,洗浄組成物,くし状コポリマー,塗膜組成物,導電材料,化粧品組成物,架橋剤,装飾顔料表面,歯科用組成物,洗剤,分散剤,薬剤,電子装置,カプセル封入,食品,グラフトコポリマー,ヘアスプレー,家庭-産業-機関HII,インクと塗膜耐湿性インクジェット記録媒体としての使用に適している,層間接着剤,リソグラフィー溶液,膜添加組成物,金属加工液,油田組成物,塗料,紙,パーソナルケア組成物,医薬品,顔料添加剤,石こう,プラスチック,印刷物,反応性殺生物剤,屈折率調整剤,金属イオン封鎖剤,防汚組成物,帯電防止剤,ウッドケア組成物を含む。パーソナルケア/化粧品および医薬品分野に属する組成物は,皮ふ顔,頭皮,および唇を含む,髪,爪,および口腔の外観,様子,色,衛生,スタイルの変更,活性送達,向上,改良,改質に有効である。これらの組成物の多くの例および製品形態が知られている。これらの組成物は,利益をもたらすことができ,当該利益は,これらに限定されないが,ヘアスタイルの柔軟性,ヘアスタイルの耐久性,髪の耐湿性,着色および/または着色防止,湿潤,しわ取り,紫外線放射からの保護,防水性,耐水性,耐摩耗性,熱保護,粘着性,活性成分送達,虫歯予防,および/または耐歯肉炎保護を含む。そのため,これらの組成物は,以下の分野に分類されることがある:スキンケア,ヘアケアスタイリングと非スタイリングの両方,サンケア,化粧品カラー化粧品を含む,制汗剤,脱臭剤,口腔衛生,ならびに男性用および女性用の個人衛生/身だしなみ。いくつかの場合では,これらの利益とケア分野は,ほかと重複する。スキンケア組成物は,身体,顔,手,唇,および/または頭皮に用いられるそれらの材料を含み,そして,安定,抗脂肪,保湿,栄養,洗浄,しわまたは黒子の低減または除去,調色,および/または浄化などの多くの理由のため有益である。また,それらは,消毒にも用いられる。消費者は,活動後,子ども用,海辺,セルフタンニング,スポーツすなわち,防汗,防水,ランニング耐性,または追加のUV吸収および/または酸化防止剤,敏感肌製品すなわち,目および/または皮ふに低刺激,および/または無香および/または無染料,日常着,残留ヘアクリーム,ローション,スタイリング製品,およびヘアスプレーなどのサンケア分野で役立つ組成物の多くを識別することができる。通常,サンケア製品は,1以上のUV活性成分を含み,それは,約100nm~約400nmの波長を有する放射を散乱,吸収,および/または反射する有機および無機材料である。一の態様では,前記サンケア製品は,UV-Aおよび/またはUV-B放射に対して保護する。約320nm~約400nmのUV-A放射は,UVスペクトルの中でも最も長い波長を有し,そのため,エネルギーが最も小さい。UV-A線は,皮ふの日焼けを引き起こし得るが,それらは,特に敏感肌または太陽放射に継続的にさらされた肌の場合に有害変化も同様に引き起こしやすい。特に,UV-A線は,肌の弾力性の喪失としわの出現を引き起こし,皮ふの早期老化に至る。約290nm~約320nmのUV-B線は,短い波長を有し,それらの高いエネルギーが,有害となることもある紅斑と皮ふやけどを引き起こすことがある。あるいは,サンケア製品は,UV活性成分を除外してもよく,そして日焼けオイルまたは日焼け促進剤とされるものであってもよい。一部のサンケア組成物は,日にさらされた後に肌を和らげることを促進してもよく,および/または唇,髪,または目の周囲の用途のために配合されてもよい。セルフタンニング組成物は,十分な日光にさらされることを必要とせずに皮ふに色をつける製品であり,サンケア傘下にあたる。様々なサンケア製品形態は,液体から半流動体形態例えば,ミルク,クリーム,ゲル,クリーム,ペーストなどのより粘度が高い形態,ならびに固体およびワックス状の形態まで及ぶ堅さが推定されるものを含む。また,サンケア製品は,エアロゾル,スプレー,ミスト,回転塗布式,ふき取り式の形態を取ってもよい。ヘアケア組成物は,コンディショニング,保湿,補修,ヘアカラー,縮毛矯正に用いられるシャンプー,残留コンディショナーおよび洗い流すコンディショナー,ならびに,ホットオイルおよびワックスなどの強いコンディショナーおよびトリートメント,2イン1のシャンプー/コンディショナー組み合わせ製品,3イン1のシャンプー/コンディショナー/スタイリング剤を含む。ヘアケア製品の多くの種類は,エアロゾルスプレー,ポンプスプレー,ゲルスプレー,ムース,ゲル,ワックス,クリーム,ポマード,スプリッツ,パテ,ラッカー,縮毛矯正セラム,パーマ,弛緩薬および着色剤を含む形式で送達されてもよい。カラー化粧品組成物は,フェイスメイク,アイメイク,マスカラ,リップおよびネイル製品を含む。フェイスメイク組成物は,ファンデーション液体,固体,および半固体-皮ふ着色クリーム,液体,スティック,化粧の下地として用いられるムース,口紅,フェイスパウダー,頬紅,ハイライター,フェイスブロンザー,コンシーラー,および2ウェイケーキ製品を含む。パーソナルケア/化粧品は,また,アイメイク,マスカラ,アイライン,アイシャドウ,眉ペンシルおよびアイライナーを含む。リップ製品は,リップスティック,リップペンシル,リップグロス,透明ベースおよび着色薬用リップクリーム,ならびに頬および目に用いられる多機能カラースティックを含む。ネイル製品は,キューティクル柔軟剤およびネイル強化剤などのネイルワニス/エナメル,ネイルワニス除去剤,トリートメント,家庭用マニキュア製品を含む。上にまとめたスキン,ヘア,およびサンケア組成物に加えて,本発明に関する前記ポリマーは,口腔組成物の用途もある。口腔組成物の非限定的な例は,歯磨き粉歯磨きゲルを含む,義歯接着剤,漂白剤,麻酔剤,デンタルフロス,および関連製品を含む。これらの組成物は,ペースト,ゲル,クリーム,溶液,分散体,洗い流し液,フロス,エアロゾル,粉末,およびトローチ剤などの任意の製品形態を取ってもよい。男性用および女性用の身だしなみ製品は,シェービング製品および洗面道具を含み,これらはドライまたはウェットシェービングのために皮ふおよび/または髪を整えるのに用いられることがある。加えて,これらの組成物は,皮ふの保湿,冷却,および/または和らげることを促進してもよい。様々な製品形態が公知であり,そのいくつかは,泡,ゲル,クリーム,スティック,オイル,溶液,付け薬,香油,エアロゾル,ミスト,スプレー,およびティッシュである。前記ポリマーは,おむつ,失禁製品,女性用製品,およびほかの関連製品などの適切な用途において吸収剤など,ほかのパーソナルケア/化粧品用途にも用いることができる。本明細書に記載の前記ポリマーは,泡,ゲル,ソルト,オイル,ボール,液体,粉末および真珠などの浴室およびシャワー組成物としての用途もある。また,棒状せっけん,ボディーソープ,シャワージェル,洗顔クリーム,ゲル,オイル,泡,スクラブおよびクリームも含まれる。このカテゴリーの自然の流れとして,これらの組成物は,手を洗浄するための液状せっけん,および手の除菌用ローションも含む。本発明のポリマーは,1以上の追加のパーソナルケア/化粧品の許容可能な添加剤と組み合わせて用いてもよく,当該添加剤は,例えば,調整剤,保護剤から選択され,例えば,水溶性,脂溶性および水不溶性のUVフィルター,抗ラジカル剤,酸化防止剤,ビタミンおよびプロビタミン,固定剤,酸化剤,還元剤,染料,洗浄剤,アニオン性,カチオン性,非イオン性および両性の界面活性剤,増粘剤,香料,真珠光沢剤,安定剤,pH調整剤,フィルター,防腐剤,ヒドロキシ酸,様々なカチオン性,アニオン性および非イオン性のポリマー,カチオン性および非イオン性のポリエーテル結合ポリウレタン,植物油,鉱油,合成油,グリコールおよびグリセロールなどのポリオール,シリコーン,脂肪族アルコール,着色剤,漂白剤,強調剤ならびに金属イオン封鎖剤である。いくつかの実施形態では,これらに限定されないが,安息香酸,ソルビン酸,デヒドロ酢酸,ピロクトンオラミン,DMDMヒダントイン,IPBC,トリクロサン,ブロノポール,ホルムアルデヒド,イソチアゾリノン,硝酸塩/亜硝酸塩,パラベン,フェノキシエタノール,ソルビン酸カリウム,安息香酸ナトリウム,亜硫酸塩,および二酸化硫黄などの1以上の防腐剤および/または抗菌剤を加えることが好ましい。防腐剤の組み合わせを用いてもよい。ほかの実施形態では,カプリリルグリコール,ヘキシレングリコール,ペンチレングリコール,エチルヘキシルグリセリン,カプリルヒドロキサム酸,およびグリセリルカプリレートなどから選択される防腐効能促進剤/溶媒を組み合わせることが望ましい。グリセリン,ブチレングリコール,プロピレングリコール,ソルビトール,マンニトール,およびキシリトールなどの保湿剤が加えられてもよい。アラビアゴムなどの多糖も同様に含まれていてもよい。米国特許出願公開第20100183532号明細書および国際公開2010105050号に記載されている成分などの1以上のほかの成分を含むことが望ましく,その開示は本明細書に援用される。これらの添加剤は,本発明に係る組成物中に,当該組成物の総重量に対して約0重量~約20重量の割合で存在してもよい。各添加剤の正確な量は,その特性とその機能に従い,当業者によって容易に決定され得る。これらの共成分および多くのほかのものの例は,以下の文献中に見出すことができ,その各々は全体が本明細書に援用される:InventoryandcommonnomenclatureofingredientsemployedincosmeticproductsOfficialJournaloftheEuropeanUnion542006L971頁~L97528頁およびInternationalCosmeticIngredientDictionaryandHandbook13theditionISBN1882621476ThePersonalCareProductsCouncil発行,2010年1月。本発明のパーソナルケア/化粧品組成物では,任意の公知の調整剤が有用である。調整剤は,髪の化粧特性,特に,柔軟性,増粘性,ほぐれ,感触,および静電気を向上させるように作用し,液体,半固体,またはオイル,ワックス,もしくはゴムなどの固体形態でもよい。同様に,任意の公知の皮ふ変更剤が,本発明の組成物で有用である。調整剤の少数の例は,カチオン性ポリマー,カチオン性界面活性剤,およびカチオン性シリコーンを含む。調整剤は,合成油,鉱油,植物油,フッ素化もしくは過フッ素化オイル,天然もしくは合成ワックス,シリコーン,カチオン性ポリマー,タンパク質および加水分解タンパク質,セラミドタイプの化合物,カチオン性の界面活性剤,脂肪族アミン,脂肪酸およびこれらの誘導体,ならびにこれらの異なる化合物の組み合わせから選択されてもよい。合成油は,ポリブテン,ポリイソブテンおよびポリデセンなどのポリ-α-オレフィンなどのポリオレフィンを含む。前記ポリオレフィンは水素化されていてもよい。本発明の組成物での使用に好ましい鉱油は,ヘキサデカンおよびパラフィン油を含む。好ましい動物油および植物油は,ヒマワリ,トウモロコシ,大豆,アボカド,ホホバ,カボチャ,レーズン種子,ゴマ種子,くるみ油,魚油,グリセロールトリカプロカプリレート,パーセリンオイルまたは液体ホホバを含む。好ましい天然油または合成油は,ユーカリ,ラベンダー,ベチベル,リツェアクベバ,レモン,ビャクダン,ローズマリー,カモミール,サボリー,ナツメグ,シナモン,ヒソップ,キャラウェー,オレンジ,ゼラニウム,カデ,およびベルガモットを含む。好ましい天然および合成ワックスは,カルナバワックス,カンデリラワックス,アルファワックス,パラフィンワックス,オゾケライトワックス,オリーブワックスなどの植物ワックス,ライスワックス,水素化ホホバワックス,クロフサスグリフラワーワックスなどの絶対フラワーワックス,蜜蝋などの動物ワックス,改質蜜蝋セラベリナ,海洋性ワックスおよびポリエチレンワックスなどのポリオレフィンワックスを含む。本発明に係る調整剤として用いてもよいカチオン性ポリマーは,洗剤で扱われる髪の化粧特性を向上させることが知られているものである。本明細書で使用するカチオン性のポリマーとの表現は,カチオン性の基および/またはカチオン性の基にイオン化し得る基を有する任意のポリマーを指す。通常用いられるカチオン性のポリマーは,約500~5,000,000の間,例えば,1000~3,000,000の間の平均分子量を有する。カチオン性のポリマーは,ポリマーの主鎖または側鎖のいずれかの一部を形成し得る第1級,第2級,第3級,および/または第4級アミン基を含む単位を有するものの中から選択してもよい。有用なカチオン性のポリマーは,アクリルエステルもしくはメタクリルエステルまたはアミドから誘導されるホモポリマーおよびコポリマーなどの公知のポリアミン,ポリアミノアミド,およびポリマーの第4級ポリアンモニウム種を含む。前記コポリマーは,アクリルアミド,メタクリルアミド,ジアセトンアクリルアミド,アクリルアミドおよびメタクリルアミド,アクリル酸もしくはメタクリル酸またはこれらのエステル,ビニルピロリドンまたはビニルカプロラクタムなどのビニルラクタム,ならびにビニルエステルから誘導される1以上の単位を含んでいてもよい。特定の例は,硫酸ジメチルで,またはハロゲン化アルキルで四級化されたアクリルアミドおよびジメチルアミノエチルメタクリレートのコポリマー;アクリルアミドおよびメタクリロイルオキシエチルトリメチルアンモニウムクロリドのコポリマー;アクリルアミドおよびメタクリロイルオキシエチルトリメチルアンモニウムメトスルフェートのコポリマー;InternationalSpecialtyProducts社からGafquat登録商標の名前で販売されている製品など,任意に四級化されたビニルピロリドン/ジアルキルアミノアルキルアクリレートまたはメタクリレートのコポリマー;InternationalSpecialtyProducts社からGaffix登録商標VC713の名前で販売されている製品など,ジメチルアミノエチルメタクリレート/ビニルカプロラクタム/ビニルピロリドンターポリマー;InternationalSpecialtyProducts社からStyleze登録商標CC10の名前で市販されているビニルピロリドン/メタクリルアミドプロピルジメチルアミンコポリマー;InternationalSpecialtyProducts社からGafquat登録商標HS100の名前で販売されているビニルピロリドン/四級化ジメチルアミノプロピルメタクリルアミドコポリマー;米国特許第6207778号に開示され,InternationalSpecialtyProducts社からStyleze登録商標W20の名前で市販されているビニルピロリドン/ジメチルアミノプロピルメタクリルアミド/C9-C24アルキルジメチルアミノプロピルメタクリル酸四級化ターポリマーを含む。トリメチルアンモニウム基で置換されたエポキシドと反応したヒドロキシエチルセルロース第4級アンモニウムなど,第4級アンモニウム基を有するセルロースエーテルの誘導体。セルロースコポリマーまたは,米国特許第4131576号に記載されているように,ヒドロキシアルキルセルロース,およびメタクリロイルエチルトリメチルアンモニウム,メタクリルアミドプロピルトリメチルアンモニウム,またはジメチルジアリルアンモニウムの塩でグラフトされたヒドロキシメチル-,ヒドロキシエチル-またはヒドロキシプロピル-セルロースなど,水溶性の第4級アンモニウムモノマーでグラフトされたセルロースの誘導体など,カチオン性セルロースの誘導体。米国特許第3589578号および第4031307号に記載されているようなカチオン性多糖,カチオン性トリアルキルアンモニウム基を有するガーゴムおよび,2,3-エポキシプロピルトリメチルアンモニウムなどの塩で改質されたガーゴム。ピペラジニル単位と,酸素原子,硫黄原子,窒素原子,または芳香環もしくはヘテロ環を有してもよい直鎖または分岐鎖のアルキレンもしくはヒドロキシアルキレン2価ラジカルとを含むポリマー,ならびに斯かるポリマーの酸化および/または四級化の生成物。酸化合物とポリアミンとの重縮合によって調製される水溶性ポリアミノアミド。これらのポリアミノアミドは網状であってもよい。ポリアルキレンポリアミンとポリカルボキシル酸との縮合と続く2官能剤によるアルキル化から得られるポリアミノアミドの誘導体。2つの第1級アミン基および少なくとも1つの第2級アミン基を有するポリアルキレンポリアミンと,オキシ二酢酸および炭素数3~8の飽和脂肪族ジカルボン酸から選択されるジオキシカルボン酸との反応から得られるポリマー。斯かるポリマーは,米国特許第3227615号および第2961347号に記載されている。ジメチルジアリルアンモニウムクロリドのホモポリマーおよびジアリルジメチルアンモニウムクロリドとアクリルアミドとのコポリマーなど,アルキルジアリルアミンまたはジアルキルジアリルアンモニウムのシクロポリマー。ヘキサジメトリンクロリドなど,第4級ジアンモニウムポリマー。この種類のポリマーは,特に,米国特許第2273780号第2375853号第2388614号第2454547号第3206462号第2261002号第2271378号第3874870号第4001432号第3929990号第3966904号第4005193号第4025617号第4025627号第4025653号第4026945号および第4027020号に記載されている。例えば,Miranol社から販売されているMirapol登録商標A15Mirapol登録商標AD1Mirapol登録商標AZ1andMirapol登録商標175製品を含む第4級ポリアンモニウムポリマー。BASF社からLuviquat登録商標FC905FC550およびFC370の名前で販売されている製品など,ビニルピロリドンおよびビニルイミダゾールの第4級ポリマー。第4級ポリアミン。当技術分野で公知の網状ポリマー。本発明の状況で用いてもよいほかのカチオン性ポリマーは,カチオン性タンパク質または加水分解カチオン性タンパク質,ポリエチレンイミンなどのポリアルキレンイミン,ビニルピリジンまたはビニルピリジニウム単位を有するポリマー,ポリアミンとエピクロルヒドリンとの縮合物,第4級ポリウレタン,およびキチンの誘導体である。一の態様では,前記カチオン性ポリマーは,第4級セルロースエーテルの誘導体,ジメチルジアリルアンモニウムクロリドのホモポリマーおよびコポリマー,ビニルピロリドンおよびビニルイミダゾールの第4級ポリマー,ならびにこれらの混合物であってもよい。前記調整剤は,調整剤として有用であることが当業者に公知な任意のシリコーンであってもよい。本発明に係る使用に好ましいシリコーンは,前記組成物に不溶なポリオルガノシロキサンを含む。前記シリコーンは,オイル,ワックス,ポリマー,またはゴムの形態で存在してもよい。それらは,揮発性であってもよいし,不揮発性であってもよい。前記シリコーンは,ポリアルキルシロキサン,ポリアリールシロキサン,ポリアルキルアリールシロキサン,シリコーンゴムおよびポリマー,および有機官能基によって修飾されたポリオルガノシロキサン,ならびにこれらの混合物から選択されてもよい。好ましいポリアルキルシロキサンは,末端トリメチルシリル基または末端ジメチルシラノール基ジメチコノールを有するポリジメチルシロキサンおよびポリアルキルC1~C20シロキサンを含む。好ましいポリアルキルアリールシロキサンは,直鎖または分岐の,ポリジメチルメチルフェニルシロキサンおよびポリジメチルジフェニルシロキサンを含む。本発明での使用に好ましいシリコーンゴムは,単独または溶媒と混合して用いられる,数平均分子量が200,000~1,000,000の間のポリジオルガノシロキサンを含む。例は,ポリメチルシロキサン,ポリジメチルシロキサン/メチルビニルシロキサンゴム,ポリジメチルシロキサン/ジフェニルシロキサン,ポリジメチルシロキサン/フェニルメチルシロキサンおよびポリジメチルシロキサン/ジフェニルシロキサン/メチルビニルシロキサンを含む。好ましいシリコーンポリマーは,ジメチル/トリメチルシロキサン構造を有するシリコーンおよびトリメチルシロキシシリケートタイプのポリマーを含む。本発明での使用に好ましいオルガノ修飾シリコーンは,これまでに説明され,かつ,炭化水素ラジカルおよびグラフトシリコーン化ポリマーを用いて付加された1以上のオルガノ官能基を有するシリコーンを含む。一の実施形態では,前記シリコーンは,アミノ官能化シリコーンである。前記シリコーンは,エマルション,ナノエマルション,またはマイクロエマルションの形態で用いてもよい。前記調整剤は,タンパク質または加水分解カチオン性もしくは非カチオン性タンパク質であってもよい。これらの化合物の例は,トリエチルアンモニウム基を有する加水分解コラーゲン,トリメチルアンモニウムおよびトリメチルステアリルアンモニウムクロリド基を有する加水分解コラーゲン,トリメチルベンジルアンモニウム基を有する加水分解動物性タンパク質ベンジルトリモニウム加水分解動物性タンパク質,少なくとも1つのC1~C18アルキルを有するポリペプチド鎖に,第4級アンモニウムの基を有する加水分解タンパク質を含む。加水分解タンパク質は,Croquat登録商標L前記第4級アンモニウム基がC12アルキル基を含む,Croquat登録商標M前記第4級アンモニウム基がC10~C18アルキル基を含むCroquat登録商標S前記第4級アンモニウム基がC18アルキル基を含むおよびCroteinQ前記第4級アンモニウム基が少なくとも1つのC1~C18アルキル基を含むを含む。これらの製品は,Croda社から販売されている。前記調整剤は,ココジモニウム加水分解小麦タンパク質,ラウルジモニウム加水分解小麦タンパク質およびステアルジモニウム加水分解小麦タンパク質などの小麦,トウモロコシ,または大豆タンパク質などの四級化された植物性タンパク質を含んでいてもよい。前記調整剤は,セラミド,グリコセラミド,疑似セラミド,またはネオセラミドなどのセラミドタイプの化合物であってもよい。これらの化合物は,天然物であってもよいし,合成物であってもよい。前記セラミドタイプの化合物は,例えば,係属中の独国特許出願公開第4424530号明細書,独国特許出願公開第4424533号明細書,独国特許出願公開第4402929号明細書,独国特許出願公開第4420736号明細書,国際公開第9523807号,国際公開第9407844号,欧州特許出願公開第0646572号明細書,国際公開第9516665号,仏国特許出願公開第2673179号明細書,欧州特許出願公開第0227994号明細書,国際公開第9407844号,国際公開第9424097号,および国際公開第9410131号に記載されている。本発明で有用なセラミドタイプの化合物は,2-N-リノレオイルアミノ-オクタデカン-1,3-ジオール,2-N-オレオイルアミノ-オクタデカン-1,3-ジオール,2-N-パルミトイルアミノ-オクタデカン-1,3-ジオール,2-N-ステアロイルアミノ-オクタデカン-1,3-ジオール,2-N-ベヘノイルアミノ-オクタデカン-1,3-ジオール,2-N-[2-ヒドロキシ-パルミトイル]-アミノ-オクタデカン-1,3-ジオール,2-N-ステアロイルアミノ-オクタデカン-1,3,4-トリオール,N-ステアロイルフィトスフィンゴシン,2-N-パルミトイルアミノ-ヘキサデカン-1,3-ジオール,ビス-N-ヒドロキシエチルN-セチルマロンアミド,セチル酸のN2-ヒドロキシエチル-N-3-セトキシル-2-ヒドロキシプロピルアミド,N-ドコサノイルN-メチル-D-グルカミンおよび斯かる化合物の混合物を含む。前記調整剤は,任意にポリオキシアルキレン化された第1級,第2級,第3級脂肪族アミンの塩,第4級アンモニウム塩,イミダゾリンの誘導体,またはアミンオキシドなどのカチオン性界面活性剤であってもよい。好ましい例は,これらに限定されないが,セトリモニウムクロリド,ジセチルジモニウムクロリド,ベヘントリモニウムメト硫酸塩などの,クロリド,メト硫酸塩,トシレートなどのカウンターイオンを有するモノ-,ジ-,またはトリ-アルキル第4級アンモニウム化合物を含む。上述したポリマーと併せた第4級アンモニウム化合物の存在は,静電気を低減し,乾燥状態での髪の梳きを良くする。また,前記ポリマーは,前記第4級アンモニウム化合物の髪の基質上への沈着を高め,それにより髪の調整効果を高める。前記調整剤は,ステアラミドプロピルジメチルアミンなどのドデシル,セチルまたはステアリルアミンなどの調整剤として有用であることが公知の任意の脂肪族アミンであってもよい。前記調整剤は,調整剤として有用であることが公知の脂肪酸,またはその誘導体であってもよい。好ましい脂肪酸は,ミリスチン酸,パルミチン酸,ステアリン酸,ベヘン酸,オレイン酸,リノール酸,およびイソステアリン酸を含む。前記脂肪酸の誘導体は,モノ-,ジ-,トリ-およびテトラ-カルボン酸を含むカルボン酸エステルを含む。前記調整剤は,フッ素化または過フッ素化オイルであってもよい。フッ素化オイルは,欧州特許出願公開第486135号明細書に記載されているパーフルオロポリエーテルおよび国際公開第9311103号に記載されているフッ化炭化水素化合物を含む。また,前記フッ素化オイルは,パーフルオロトリブチルアミンなどのフルオロアミンなどのフッ化炭素,パーフルオロデカヒドロナフタレンなどのフッ素化炭化水素,フルオロエステル,およびフルオロエーテルであってもよい。2以上の調整剤の混合物を用いてもよい。前記調整剤は,最終組成物の総重量に基づいて約0001重量~約20重量,さらに約001重量~約10重量,特に約01重量~約3重量の量で存在してもよい。前記本発明のパーソナルケア/化粧品組成物は,角質物質に対する自然の物理的および/または化学的攻撃の分解作用を防ぐまたは制限するために,上述したポリマーと組み合わせて1以上の保護剤を含んでいてもよい。前記保護剤は,水溶性,脂溶性および水不溶性のUVフィルター,抗ラジカル剤,酸化防止剤,ビタミンおよびプロビタミンから選択されてもよい。上述したカチオン性ポリマーは,これらの物質の髪または皮ふ基質への沈着を高め,UVダメージへの髪の保護を高める。有機UVフィルター紫外線を除去する系は,シリコン化または非シリコン化の水溶性または脂溶性フィルター,および表面が処理されていてもよい鉱物酸化物粒子から選択される。水溶性有機UVフィルターは,パラ-アミノ安息香酸およびその塩,アンスラニル酸およびその塩,サリチル酸およびその塩,ヒドロキシケイ皮酸およびその塩,ベンゾチアゾールのスルホン誘導体,ベンズイミジゾール,ベンズオキサゾールおよびその塩,ベンゾフェノンのスルホン誘導体およびその塩,ベンジリデンカンファーのスルホン誘導体およびその塩,第4級アミンで置換されたベンジリデンカンファーのスルホン誘導体およびその塩,フタリデン-カンファスルホン酸の誘導体およびその塩,ベンゾトリアゾールのスルホン誘導体,ならびにこれらの混合物から選択されてもよい。紫外線に対する光線防御特性を有する親水性ポリマーを用いてもよい。これらは,ベンジリデンカンファーおよび/またはベンゾトリアゾール基を有するポリマーを含む。好ましい脂溶性有機UVフィルターは,パラ-アミノ安息香酸のエステルまたはアミドなどのパラ-アミノ安息香酸の誘導体;サリチル酸の誘導体;ベンゾフェノンの誘導体;ジベンゾイルメタンの誘導体;ジフェニルアクリレートの誘導体;ベンゾフランの誘導体;1以上のシリコ-有機残基を有するUVフィルターポリマー;ケイ皮酸のエステル;カンファーの誘導体;トリアニリノ-s-トリアジンの誘導体;ウロカニン酸のエチルエステル;ベンゾトリアゾール;ヒドロキシフェニルトリアジンの誘導体;ビス-レゾルシノール-ジアルキルアミノトリアジン;およびこれらの混合物を含む。前記脂溶性または親油性有機UVフィルターは,サリチル酸オクチル;4-tert-ブチル-4’メトキシジベンゾイルメタン;オクトクリレン;4-メトキシケイ皮酸塩;2-エチルヘキシル[2-エチルヘキシル4-メトキシケイ皮酸塩];および2-2H-ベンゾトリアゾール-2-イル-4-メチル-6-[2-メチル-3-[1,3,3,3-テトラメチル-1-[トリメチルシリルオキシ]ジシロキサニル]プロピニル]フェノールから選択されてもよい。有用となり得るほかのUVフィルターは,2-ヒドロキシ-4-メトキシベンゾフェノン-5-スルホン酸,2-ヒドロキシ-4-メトキシベンゾフェノンなどのベンゾフェノンの誘導体,ポリジメチル/メチル34-2,2-ビス-エトキシカルボニルビニル-フェノキシ-プロペニルシロキサンなどのベンザルマロネートの誘導体,b-b’カンファースルホン[1-4ジビニルベンゼン]酸などのベンジリデンカンファーの誘導体および2-フェニル-ベンズイミダゾール-5-スルホン酸などのベンズイミダゾールの誘導体である。水不溶性UVフィルターは,様々な鉱物酸化物を含む。前記鉱物酸化物は,酸化チタン,酸化亜鉛,および酸化セリウムから選択されてもよい。前記鉱物酸化物は,超微細なナノ粒子の形態で用いてもよい。例えば,前記UVフィルターは,Escalol登録商標HP610ジメチルパブアミドプロピルラウリルジモニウムトシレートおよびプロピレングリコールステアレートまたはCrodasorbHPを含んでいてもよい。前記酸化防止剤または抗ラジカル剤は,BHAtert-ブチル-4-ヒドロキシアニソール,BHT2,6-ジ-tert-ブチル-p-クレゾール,TBHQtert-ブチルヒドロキノンなどのフェノール,プロアントシアノオリゴマーなどのポリフェノール,フラボノイド,テトラアミノピペリジンなどのヒンダードアミン,エリソルビン酸,スペルミンなどのポリアミン,システイン,グルタチオン,スーパーオキシドジスムターゼ,およびラクトフェリンから選択されてもよい。前記ビタミンは,アスコルビン酸ビタミンC,ビタミンE,ビタミンEアセテート,ビタミンEホスフェート,B3およびB5などのBビタミン,ビタミンPP,ビタミンA,およびこれらの誘導体から選択されてもよい。前記プロビタミンは,パンテノールおよびレチノールから選択されてもよい。前記保護剤は,最終組成物の総重量の約0001重量~約20重量,さらに約001重量~約10重量,特に約01重量~約5重量の量で存在してもよい。本発明の組成物は,上述したポリマーと組み合わせて固定剤を含んでいてもよい。前記固定剤は,以下の式の不飽和カルボンモノ-またはポリ酸から誘導されるカルボン単位を含むポリマーから選択されるアニオン性ポリマーであってもよい。式中,nは,0~10の整数であり,A1は,メチレン基を表し,前記不飽和基の炭素原子に,または,nが1より大きい場合は酸素もしくは硫黄などのヘテロ原子によって隣接するメチレン基に,任意に結合し,R7は,水素原子,フェニルまたはベンジル基を表し,R8は,水素原子,低級アルキルまたはカルボキシル基を表し,R9は,水素原子,低級アルキル,-CH2-COOH,フェニルまたはベンジル基,および,ビニルスルホン単位,スチレンスルホン単位,アクリルアミドアルキルスルホン単位などのスルホン酸から誘導される単位を含むポリマーを表す。前記固定剤は,以下から誘導される繰り返し単位を含む前記ポリマーから選択される両性ポリマーであってもよい。その窒素原子上にアルキルラジカルが置換されたアクリルアミドまたはメタクリルアミドから選択される少なくとも1つのモノマー,1以上の反応性カルボキシル基を有する少なくとも1つの酸性コポリマー,およびアクリル酸およびメタクリル酸の第1級,第2級,第3級,および第4級アミノ置換基を有するエステルならびにジメチルアミノエチルメタクリレートと硫酸ジメチルまたは硫酸ジエチルとの四級化の生成物などの塩基性コモノマー。前記固定剤は,ポリアルキルオキサゾリン;ビニルアセテートホモポリマー;酢酸ビニルおよびアクリルエステルコポリマー;酢酸ビニルおよびエチレンコポリマー;酢酸ビニルおよびマレインエステルコポリマー;ポリエチレンおよびマレイン酸無水物コポリマー;アルキルアクリレートのホモポリマー;アルキルメタクリレートのホモポリマー;アクリルエステルのコポリマー;アルキルアクリレートおよびアルキルメタクリレートのコポリマー;アクリロニトリルと,ブタジエンおよびアルキルメタアクリレートから選択される非イオン性モノマーとのコポリマー;アルキルアクリレートおよびウレタンのコポリマー;ならびにポリアミドから選択される非イオン性ポリマーであってもよい。前記固定剤は,官能化もしくは非官能化された,シリコーンまたは非シリコーンポリウレタンであってもよい。前記固定ポリマーは,ポリシロキサン部分と,非シリコーン有機鎖を含む部分と含み,その2つの部分の一方がポリマーの主鎖を形成し,他方がその主鎖にグラフトされている,グラフト化シリコーン型のポリマーであってもよい。前記固定剤は,前記組成物中に,約01~約10,例えば,約05~約5の相対重量濃度で存在してもよい。本発明のパーソナルケア/化粧品組成物は,上述したポリマーと組み合わせて酸化剤を含んでいてもよい。前記酸化剤は,任意に対応するドナーまたは補助因子を有する,過酸化水素,過酸化尿素,アルカリ金属臭素酸塩,ヘキサシアノ鉄酸塩,過酸基塩,および酸化還元酵素の群から選択されてもよい。例えば,前記酸化剤は,過酸化水素であってもよい。前記酸化剤は,滴定濃度が1~40容量に変化する過酸化水素水の溶液であってもよい。本発明のパーソナルケア/化粧品組成物は,上述したポリマーと組み合わせて少なくとも1つの還元剤を,前記組成物の総重量の約001~約30,特に約005~約20の量で含んでいてもよい。前記還元剤は,システインなどのチオール,チオグリコール酸,チオ乳酸,それらの塩およびエステル,システアミン,およびその塩または亜硫酸塩から選択されてもよい。漂白用の組成物の場合,アスコルビン酸,その塩およびそのエステル,エリソルビン酸,その塩およびそのエステル,ヒドロキシメタンスルフィン酸ナトリウムなどのスルフィン酸塩を用いることができる。本発明のパーソナルケア/化粧品組成物は,上述したポリマーと組み合わせて染料を含んでいてもよい。前記染料は,中性酸またはカチオン性ニトロベンゼン染料,中性酸またはカチオン性アゾ染料,キノン染料,中性酸またはカチオン性アントラキノン染料,アジン染料,トリアリールメタン染料,インドアミン染料および天然染料からなる群より選択されてもよい。前記染料は,前記組成物の総重量に基づいて約0001~約20,特に,約0005~約10の濃度で存在してもよい。本発明のパーソナルケア/化粧品組成物は,上述したポリマーと組み合わせて少なくとも1つの両性ポリマーまたはカチオン性ポリマーを含んでいてもよい。好ましいカチオン性ポリマーは,以下の式WおよびUに相当する繰り返し単位を含むポリ4級アンモニウムを含む。好ましい両性ポリマーは,少なくとも1つのアクリル酸およびモノマーとしてジメチルジアリルアンモニウム塩を有するコポリマーを含む。前記カチオン性または両性ポリマーまたはポリマーは,前記組成物の総重量の約001重量~約10重量,さらに,約005重量~約5重量,特に,約01重量~約3重量の量で存在してもよい。加えて,前記パーソナルケア/化粧品組成物は,上述したポリマーと組み合わせて少なくとも1つの界面活性剤を含んでいてもよい。前記界面活性剤は,前記組成物の総重量の約01重量~約60重量,さらに,約1重量~40重量,特に,約5重量~約30重量の量で存在してもよい。前記界面活性剤は,パーソナルケア/化粧品組成物において,有用であることが知られているアニオン性,両性,もしくは非イオン性界面活性剤,またはこれらの混合物から選択されてもよい。1以上の好ましい増粘剤または粘度上昇剤が,上述したポリマーと組み合わせて,本発明のパーソナルケア/化粧品組成物に含まれていてもよい。好ましい増粘剤および/または粘度上昇剤は,以下のものを含む:アセトアミドMEA;アクリルアミド/エタアルコニウムクロリドアクリレートコポリマー;アクリルアミド/エチルトリモニウムクロリドアクリレート/エタアルコニウムクロリドアクリレートコポリマー;アクリルアミドコポリマー;アクリルアミド/ナトリウムアクリレートコポリマー;アクリルアミド/ナトリウムアクリロイルジメチルタウレートコポリマー;アクリレート/アセトアセトキシエチルメタクリレートコポリマー;アクリレート/ベヘネス-25メタクリレートコポリマー;アクリレート/C10-30アルキルアクリレートクロスポリマー;アクリレート/セテス-20イタコネートコポリマー;アクリレート/セテス-20メタクリレートコポリマー;アクリレート/ラウレス-25メタクリレートコポリマー;アクリレート/パルメス-25アクリレートコポリマー;アクリレート/パルメス-25イタコネートコポリマー;アクリレート/ステアレス-50アクリレートコポリマー;アクリレート/ステアレス-20イタコネートコポリマー;アクリレート/ステアレス-20メタクリレートコポリマー;アクリレート/ステアリルメタクリレートコポリマー;アクリレート/ビニルイソデカノエートクロスポリマー;アクリル酸/アクリロニトロゲンコポリマー;アジピン酸/メチルDEAクロスポリマー;寒天;アガロース;アルカリゲネス多糖類;アルギン;アルギン酸;アーモンドアミドDEA;アーモンドアミドプロピルベタイン;アルミニウム/マグネシウム水酸化ステアレート;アンモニウムアクリレート/アクリロニトロゲンコポリマー;アンモニウムアクリレートコポリマー;アンモニウムアクリロイルジメチルタウレート/ビニルホルムアミドコポリマー;アンモニウムアクリロイルジメチルタウレート/VPコポリマー;アンモニウムアルギネート,アンモニウムクロリド;アンモニウムポリアクリロイルジメチルタウレート;アンモニウムサルフェート;アミロペクチン;アプリコットアミドDEA;アプリコットアミドプロピルベタイン;アラキルアルコール;アラキルグリコール;ナンキンマメピーナツ粉;アスコルビルメチルシラノールペクチネート;レンゲグミファーゴム;アタパルジャイト;アヴィーナサティヴァカラスムギ穀粒粉;アボカドアミドDEA;アボカドアミドプロピルベタイン,アゼルアミドMEA;ババスアミドDEA;ババスアミドMEA;ババスアミドプロピルベタイン;ベヘンアミドDEA;ベヘンアミドMEA,ベヘンアミドプロピルベタイン;ベヘニルベタイン;ベントナイト;ブトキシキトサン,ジャケツイバラスピノザゴム;カルシウムアルギネート;カルシウムカルボキシメチルセルロース;カルシウムカラゲナン;カルシウムクロリド;カルシウムカリウムカルボマー;カルシウムスターチオクテニルスクシネート;C20-40アルキルステアレート;カノールアミドプロピルベタイン;カプルアミドDEA;カプリル/カプルアミドプロピルベタイン;カルボマー;カルボキシブチルキトサン;カルボキシメチルセルロースアセテートブチレート;カルボキシメチルキチン;カルボキシメチルキトサン;カルボキシメチルデキストラン;カルボキシメチルヒドロキシエチルセルロース;カルボキシメチルヒドロキシプロピルガー;カルニチン;セルロースアセテートプロピオネートカルボキシレート;セルロースゴム;セラトニア長角果ゴム;セテアリルアルコール;セチルアルコール;セチルババスエート;セチルベタイン;セチルグリコール;セチルヒドロキシエチルセルロース;キミルアルコール;コレステロール/HDI/プルランコポリマー;コレステリルヘキシルジカルバメートプルラン;シトラスオーランティアムダルシスオレンジ皮抽出物;コカミドDEA;コカミドMEA;コカミドMIPA;コカミドエチルベタイン;コカミドプロピルベタイン;コカミドプロピルヒドロキシスルタイン;ココ-ベタイン;ココ-ヒドロキシスルタイン;ココナツアルコール;ココ/オレアミドプロピルベタイン;ココ-スルタイン;ココイルサルコシンアミドDEA;コーンアミド/コカミドDEA;コーンアミドDEA;クロスカルメロース;架橋バチルス/グルコース/ナトリウムグルタメート酵素;クアスタマメテトラゴナルオバガーゴム;デシルアルコール;デシルベタイン;デヒドロキサンタンゴム;デキストリン;ジベンジリデンソルビトール;ジエタノールアミノオレアミドDEA;ジグリコール/CHDM/イソフタレート/SIPコポリマー;ジヒドロアビエチルベヘネート;二水素化獣脂ベンジルモニウムヘクトライト;ジヒドロキシアルミニウムアミノアセテート;ジメチコン/PEG-10クロスポリマー;ジメチコン/PEG-15クロスポリマー;ジメチコンプロピルPG-ベタイン;ジメチルアクリルアミド/アクリル酸/ポリスチレンエチルメタクリレートコポリマー;ジメチルアクリルアミド/ナトリウムアクリロイルジメチルタウレートクロスポリマー;ジステアレス-100IPDI;DMAPAアクリレート/アクリル酸/アクリロニトリゲンコポリマー;エルカミドプロピルヒドロキシスルタイン;エチレン/ナトリウムアクリレートコポリマー;ゼラチン;ジェランゴム;グリセリルアルギネート;グリシンダイズ大豆粉;ガーヒドロキシプロピルトリモニウムクロリド;ヘクトライト;ヒアルロン酸;ケイ酸;水素化ジャガイモデンプン;水素化獣脂;水素化獣脂アミドDEA;水素化獣脂ベタイン;ヒドロキシブチルメチルセルロース;ヒドロキシエチルアクリレート/ナトリウムアクリロイルジメチルタウレートコポリマー;ヒドロキシエチルセルロース;ヒドロキシエチルキトサン;ヒドロキシエチルエチルセルロース;ヒドロキシエチルステアルアミド-MIPA;ヒドロキシラウリル/ヒドロキシミリスチルベタイン;ヒドロキシプロピルセルロース;ヒドロキシプロピルキトサン;ヒドロキシプロピルエチレンジアミンカルボマー;ヒドロキシプロピルガー;ヒドロキシプロピルメチルセルロース;ヒドロキシプロピルメチルセルロースステアロキシエーテル;ヒドロキシプロピルスターチ;ヒドロキシプロピルスターチホスフェート;ヒドロキシプロピルキサンタンゴム;ヒドロキシステアルアミドMEA;イソブチレン/ナトリウムマレエートコポリマー;イソステアルアミドDEA;イソステアルアミドMEA;イソステアルアミドMIPA;イソステアルアミドプロピルベタイン;ラクトアミドMEA;ラノリンアミドDEA;ラウリルアミドDEA;ラウリルアミドMEA;ラウリルアミドMIPA;ラウリルアミド/ミリストアミドDEA;ラウリルアミドプロピルベタイン;ラウリルアミドプロピルヒドロキシスルタイン;ラウリミノビスプロパンジオール;ラウリルアルコール;ラウリルベタイン;ラウリルヒドロキシスルタイン;ラウリル/ミリスチルグリコールヒドロキシプロピルエーテル;ラウリルスルタイン;レシチンアミドDEA;リノレアミドDEA;リノレアミドMEA;リノレアミドMIPA;リチウムマグネシウムシリケート;リチウムマグネシウムナトリウムシリケート;マクロシスチスピリフェラケルプ;マグネシウムアルギネート;マグネシウム/アルミニウム/水酸化物/カルボネート;マグネシウムアルミニウムシリケート;マグネシウムシリケート;マグネシウムトリシリケート;メトキシPEG-22/ドデシルグリコールコポリマー;メチルセルロース;メチルエチルセルロース;メチルヒドロキシエチルセルロース;微結晶セルロース;ミルクアミドプロピルベタイン;ミンクアミドDEA;ミンクアミドプロピルベタイン;MIPA-ミリステート;モントモリロナイト;モロッコ溶岩クレイ;ミリストアミドDEA;ミリストアミドMEA;ミリストアミドMIPA;ミリストアミドプロピルベタイン;ミリストアミドプロピルヒドロキシスルタイン;ミリスチルアルコール;ミリスチルベタイン;納豆ゴム;ノンオキシニルヒドロキシエチルセルロース;オートアミドMEA;オートアミドプロピルベタイン;オクタコサニルグリコールイソステアレート;オクタデセン/MAコポリマー;オレアミドDEA;オレアミドMEA;オレアミドMIPA;オレアミドプロピルベタイン;オレアミドプロピルヒドロキシスルタイン;オレイルベタイン;オリーブアミドDEA;オリーブアミドプロピルベタイン;オリーブアミドMEA;パームアミドDEA;パームアミドMEA;パームアミドMIPA;パームアミドプロピルベタイン;パルミトアミドDEA;パルミトアミドMEA;パルミトアミドプロピルベタイン;パームカーネルアルコール;パームカーネルアミドDEA;パームカーネルアミドMEA;パームカーネルアミドMIPA;パームカーネルアミドプロピルベタイン;ピーナツアミドMEA;ピーナツアミドMIPA;ペクチン;PEG-800;PEG-クロスポリマー;PEG-150/デシルアルコール/SMDIコポリマー;PEG-175ジイソステアレート;PEG-190ジステアレート;PEG-15グリセリルトリステアレート;PEG-140グリセリルトリステアレート;PEG-240/HDIコポリマービス-デシルテトラ-デセス-20エーテル;PEG-100/IPDIコポリマー;PEG-180/ラウレス-50/TMMGコポリマー;PEG-10/ラウリルジメチコンクロスポリマー;PEG-15/ラウリルジメチコンクロスポリマー;PEG-2M;PEG-5M;PEG-7M;PEG-9M;PEG-14M;PEG-20M;PEG-23M;PEG-25M;PEG-45M;PEG-65M;PEG-90M;PEG-115M;PEG-160M;PEG-180M;PEG-120メチルグルコーストリオレエート;PEG-180/オクトキシノール-40/TMMGコポリマー;PEG-150ペンタエリスリチルテトラステアレート;PEG-4アブラナ種子アミド;PEG-150/ステアリルアルコール/SMDIコポリマー;アズキ種子粉;ゲッカコウ抽出物;ポリアクリレート-3;ポリアクリル酸;ポリシクロペンタジエン;ポリエーテル-1;ポリエチレン/イソプロピルマレエート/MAコポリオール;ポリグリセリル-3ジシロオキサンジメチコン;ポリグリセリル-3ポリジメチルシロキシエチルジメチコン;ポリメタクリル酸;ポリクオタニウム-52;ポリビニルアルコール;カリウムアルギネート;カリウムアルミニウムポリアクリレート;カリウムカルボマー;カリウムカラゲナン;カリウムクロリド;カリウムパルメート;カリウムポリアクリレート;カリウムサルフェート;改質ジャガイモデンプン;PPG-2コカミド;PPG-1ヒドロキシエチルカプリルアミド;PPG-2ヒドロキシエチルコカミド;PPG-2ヒドロキシエチルココ/イソステアルアミド;PPG-3ヒドロキシエチルソイアミド;PPG-14ラウレス-60ヘキシルジカルバメート;PPG-14ラウレス-60イソホリルジカルバメート;PPG-14パルメス-60ヘキシルジカルバメート;プロピレングリコールアルギネート;PVP/デセンコポリマー;PVPモントモリロナイト;クインスシード;ピルスマルリンゴ繊維;リゾビアンゴム;ライスブランアミドDEA;リシノールアミドDEA;リシノールアミドMEA;リシノールアミドMIPA;リシノールアミドプロピルベタイン;リシノール酸/アジピン酸/AEEAコポリマー;ノイバラフラワーワックス;菌核ゴム;セサミドDEA;セサミドプロピルベタイン;ナトリウムアクリレート/アクリロイルジメチルタウレートコポリマー;ナトリウムアクリレート/アクロレインコポリマー;ナトリウムアクリレート/アクリロニトロゲンコポリマー;ナトリウムアクリレートコポリマー;ナトリウムアクリレートクロスポリマー;ナトリウムアクリレート/ナトリウムアクリルアミドメチルプロパンスルホネートコポリマー;ナトリウムアクリレート/ビニルイソデカノエートクロスポリマー;ナトリウムアクリレート/ビニルアルコールコポリマー;ナトリウムカルボマー;ナトリウムカルボキシメチルキチン;ナトリウムカルボキシメチルデキストラン;ナトリウムカルボキシメチルベータ-グルカン;ナトリウムカルボキシメチルスターチ;ナトリウムカラゲナン;ナトリウムセルローススルフェート;ナトリウムクロリド;ナトリウムシクロデキストリンスルフェート;ナトリウムヒドロキシプロピルスターチホスフェート;ナトリウムイソオクチレン/MAコポリマー;ナトリウムマグネシウムフルオロシリケート;ナトリウムオレエート;ナトリウムパルミテート;ナトリウムパームカーネレート;ナトリウムポリアクリレート;ナトリウムポリアクリレートスターチ;ナトリウムポリアクリロイルジメチルタウレート;ナトリウムポリガンマ-グルタメート;ナトリウムポリメタクリレート;ナトリウムポリスチレンスルホネート;ナトリウムシリコアルミネート;ナトリウムスターチオクテニルスクシネート;ナトリウムステアレート;ナトリウムステアルオキシPG-ヒドロキシエチルセルローススルホネート;ナトリウムスチレン/アクリレートコポリマー;ナトリウムサルフェート;ナトリウム獣脂;ナトリウムタウリドアクリレート/アクリル酸/アクリロニトロゲンコポリマー;ナトリウムトコフェリルホスフェート;ジャガイモデンプン;ソイアミドDEA;ソイアミドプロピルベタイン;スターチ/アクリレート/アクリルアミドコポリマー;スターチヒドロキシプロピルトリモニウムクロリド;ステアルアミドAMP;ステアルアミドDEA;ステアルアミドDEA-ジステアレート;ステアルアミドDIBA-ステアレート;ステアルアミドMEA;ステアルアミドMEA-ステアレート;ステアルアミドMIPA;ステアルアミドプロピルベタイン;ステアレス-60セチルエーテル;ステアレス-100/PEG-136/HDIコポリマー;ステアリルアルコール;ステアリルベタイン;カラヤゴムノキゴム;合成フッ素金雲母;トールアミドDEA;獣脂アルコール;獣脂アミドDEA;獣脂アミドMEA;獣脂アミドプロピルベタイン;獣脂アミドプロピルヒドロキシスルタイン;獣脂アミンオキシド;獣脂ベタイン;獣脂ジヒドロキシエチルベタイン;タマリンダスインディカシードゴム;タピオカデンプン;TEA-アルギネート;TEA-カルボマー;TEA-ヒドロクロリド;トリデセス-2カルボキシアミドMEA;トリデシルアルコール;トリエチレングリコールジベンゾエート;トリメチルペンタノールヒドロキシエチルエーテル;トリチカムヴァルガレ小麦胚芽;トリチカムヴァルガレ小麦カーネル粉;トリチカムヴァルガレ小麦デンプン;トロメタミンアクリレート/アクリロニトロゲンコポリマー;トロメタミンマグネシウムアルミニウムシリケート;ウンデシルアルコール;ウンデシレンアミドDEA;ウンデシレンアミドMEA;ウンデシレンアミドプロピルベタイン;ウェランゴム;コムギ胚芽油脂肪酸アミドDEA;コムギ胚芽油脂肪酸アミドプロピルベタイン;キサンタンゴム;酵母ベータ-グルカン;酵母ポリ多糖およびズィーメイストウモロコシデンプン。一の実施形態では,前記増粘剤および粘度上昇剤は,架橋アクリル酸,架橋ポリメチルビニルエーテル/マレイン酸無水物コポリマー,アクリルアミド,カルボキシメチルセルロースなどのカルボマー,AculynおよびStabileze登録商標を含む。前記パーソナルケア/化粧品組成物は,髪,皮ふ,まつげ,眉毛,指の爪,唇,および頭皮などの角質物質を洗浄および治療するために用いられてもよい。前記パーソナルケア/化粧品組成物は,シャンプー,バスジェル,およびバブルバスなどの洗剤組成物であってもよい。この形態では,前記組成物は,通常,水性洗浄基剤を含む。前記洗浄基剤を形成する界面活性剤は,公知のアニオン性,両性,または非イオン性界面活性剤から単独または組み合わせて選択されてもよい。前記洗浄基剤の量と質は,十分な泡および/または洗浄値を最終組成物に付与するのに十分なものでなければならない。前記洗浄基剤は,最終組成物の総重量の約4重量~約50重量,さらに,約6重量~約35重量,特に,約8重量~約25重量であってもよい。前記角質物質に適用される前記組成物のpHは,通常2~12である。一の実施形態では,前記pHは,約3~約8であり,出願時に周知である酸性化剤またはアルカリ化剤を用いて所望の値に調整されてもよい。したがって,本発明の前記組成物は,組成物の総重量の約001重量~約30重量の量の少なくとも1つのアルカリ化剤または酸性化剤を含んでいてもよい。前記アルカリ化剤は,アンモニア,アルカリカーボネート,モノ-,ジ-,およびトリエタノールアミンなどのアルカノールアミン,およびその誘導体,ヒドロキシアルキルアミンおよびエトキシ化および/またはプロポキシ化エチレンジアミン,ナトリウムまたはカリウムヒドロキシドならびに以下の式の化合物から選択されてもよい。式中,Rは,ヒドロキシル基またはC1-C4アルキルラジカルで任意に置換されたプロピレン残基であり;R38,R39,R40およびR41は,同一または異なっていてもよく,水素原子,C1-C4アルキルラジカルまたはC1-C4ヒドロキシアルキルラジカルを表す。前記酸性化剤は,塩酸,オルトリン酸,酒石酸,クエン酸,乳酸,またはスルホン酸などのカルボン酸などの鉱酸または有機酸から選択されてもよい。本発明のパーソナルケア/化粧品組成物は,生理的および外見上許容可能な溶剤を含んでいてもよい。斯かる溶剤は,もっぱら,水,外見上許容可能な溶媒,または水および,エタノール,イソプロパノール,t-ブタノール,n-ブタノール,プロピレングリコールなどのグリコール,およびグリコールエーテルなどのC1-C4の低級アルコールなどの外見上許容可能な溶媒の混合物を含んでいてもよい。あるいは,前記パーソナルケア/化粧品組成物は,無水物であってもよい。通常,パーソナルケア/化粧品組成物は,当技術分野で周知の簡単な混合手法により調製され得る。本発明は,皮ふまたは角質物質への上述したパーソナルケア/化粧品組成物の塗布と,その後最終的にそれを水ですすぐことによる,皮ふまたは髪を含む角質物質の治療のための方法を提供する。すなわち,本発明の方法は,皮ふ,髪,およびほかの角質物質のヘアスタイルの維持,治療,ケア,洗浄,または化粧落としを可能とする。前記パーソナルケア/化粧品組成物は,アフターシャンプー組成物の形態を取ってもよく,パーマネント,矯正,ウェービング,染色,もしくは漂泊のために,洗い流されるまたは洗い流されないものでもよく,またはリンス組成物の形態を取ってもよく,染色,漂白,パーマネント,矯正,リラックス,ウェービングの前後,もしくはパーマネントと矯正工程の2つの段階の間に塗布されてもよい。前記パーソナルケア/化粧品組成物は,皮ふ洗浄組成物,特に,入浴用もしくはシャワー用の溶液もしくはジェルの形態を取ってもよく,または化粧落とし製品の形態を取ってもよい。前記パーソナルケア/化粧品組成物は,皮ふおよび/またはヘアケア用の水性または水-アルコール溶液の形態でもよい。本明細書に記載の前記パーソナルケア/化粧品組成物は,これらに限定されないが,ジェル,ローション,グレイズ,接着剤,ムース,スプレー,固定剤,シャンプー,コンディショナー,2イン1シャンプー,一時毛髪染料,半永久的毛髪染料,永久的毛髪染料,矯正剤,パーマネントウェーブ,リラクサー,クリーム,パテ,ワックス,ポマード,保湿剤,マスカラ,リップクリーム,発泡増強剤を含むパーソナルケア/化粧品製品で有用である。前記改良ポリマーは,以下に記載される実施例に従って調製することができる。実施例は,本発明の化合物および組成物の調製を実証する目的で示されるものであり,何ら限定するものではない。以下の非限定的な例は,アセト酢酸エステル部分を有する新規なラクタムポリマーおよび官能化ラクタムポリマーの製造方法の一例を示すために提供されるものである。実施例は,本発明の化合物および組成物の調製を実証する目的で示されるものであり,何ら限定するものではない。例1VCap/PEA/AAEM60/10/30塗膜形成剤の合成488gのビニルカプロラクタムVCap,2092gの2-ブタノン,1161gのフェノキシエチルアクリレートPEAおよび3732gのアセトアセトキシエチルメタクリレートAAEMを用いて,フィード1を調製した。20276gの2-ブタノンを反応器に入れる。その反応容器の窒素でのパージを開始する。還流するために2-ブタノンを含むその反応容器を約78°Cまで加熱する。別の容器で,Triganox25C7510g開始剤と,2-ブタノン50gとの混合物を準備する。この容器をTriganox溶液と名付ける。前記反応容器が還流温度に達したら,その反応容器に120分間にわたるフィード1の滴下を開始する。モノマー供給から10分後,10gのTriganox溶液をシリンジでその反応器に加える。フィード1の滴下を約120分間継続する。前記モノマーをその反応器に供給する際に,30分後に10gのTriganox溶液を投入する。60分後に,10gのTriganox溶液をその反応器に投入する。90分後に,10gのTriganox溶液をその反応器に投入する。前記モノマーの供給が完了したら,残りのTriganox溶液をその反応器に投入する。その反応容器をさらに3時間還流する。注記:前記開始剤の注射中,揮発したものと置換するため追加の2-ブタノンを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1091であり,Tgは,544°Cであり,以下の構造で表すことができ,式中,x,yおよびzは,モルであり,x=60y=30z=10の合計は,100である。例1A溶媒交換2-ブタノン沸点~79.6°C中の100gの前記VCL/PEA/AAEM反応生成物~30固体を取り,200gのPEAモノマーを加える。高真空,室温,および撹拌下で,その溶液から2-ブタノンを慎重に除去する。除いた2-ブタノンの量は,~70gとする。例2VP/MAN/AAEM33/33/33塗膜形成剤の合成VP/MANに関する技術は,米国特許第4600759号に記載されている。その文献の内容は,本明細書に援用される。2277gのビニルピロリドンVP,3941gのMEK,2009gのマレイン酸無水物MANおよび4390gのアセトアセトキシエチルメタクリレートAcAcを用いて,フィード1を調製する。18915gのMEKを反応器に入れ,その反応容器の窒素でのパージを開始する。還流するためにMEKを含むその反応フラスコを約78°Cまで加熱する。別の容器で,Triganox25C75150gと,MEK15gとの混合物を準備する。この容器をTriganox溶液と名付ける。前記反応フラスコが還流温度に達したら,その反応容器に180分間にわたるフィード1の滴下を開始する。モノマー供給から15分後,3gのTriganox溶液をその反応器に加える。フィード1の滴下を約165分間継続する。前記モノマーをその反応器に供給する際に,30分後に30gのTriganox溶液を投入する。45,60,75,90,105および120分後に,30gのTriganox溶液をその反応器に投入する。150分後に,30gのTriganox溶液をその反応器に投入する。前記モノマーの供給が完了したら,残りのTriganox溶液をその反応器に投入する。その反応容器をさらに180分間還流する。注記:前記開始剤の注射中,揮発したものと置換するため追加のMEKを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1031であり,以下の構造で表すことができ,式中,x,wおよびyは,モルであり,x=33y=33z=33の合計は,100である。例3VCap/IBOA/ODA/AcAc12/29/29/30塗膜形成剤の合成946gのビニルカプロラクタムVCap,2217gのMEK,3571gのイソボルニルアクリレートIBOA,3480gのオクチルアクリレート/デシルアクリレートブレンドおよび4390gのアセトアセトキシエチルメタクリレートAcAcを用いて,フィード1を調製する。17735gのMEKを反応器に入れ,その反応容器の窒素でのパージを開始する。還流するためにMEKを含むその反応フラスコを約78°Cまで加熱する。別の容器で,Triganox25C75150gと,MEK15gとの混合物を準備する。この容器をTriganox溶液と名付ける。前記反応フラスコが還流温度に達したら,その反応容器に180分間にわたるフィード1の滴下を開始する。モノマー供給から15分後,3gのTriganox溶液をその反応器に加える。フィード1の滴下を約165分間継続する。前記モノマーをその反応器に供給する際に,30分後に30gのTriganox溶液を投入する。45,60,75,90,105および120分後に,30gのTriganox溶液をその反応器に投入する。150分後に,30gのTriganox溶液をその反応器に投入する。前記モノマーの供給が完了したら,残りのTriganox溶液をその反応器に投入する。その反応容器をさらに180分間還流する。注記:前記開始剤の注射中,揮発したものと置換するため追加のMEKを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は104であり,以下の構造で表すことができ,式中,x,y,zおよびaは,モルであり,x=12y=29z=29a=30の合計は,100である。例4VCap/IBMA/ODA/AcAc12/29/29/30塗膜形成剤の合成978gのビニルカプロラクタムVCap,2291gのMEK,2519gのイソブチルメタクリレートIBMA,3597gのオクチルアクリレート/デシルアクリレートブレンドおよび3926gのアセトアセトキシエチルメタクリレートAcAcを用いて,フィード1を調製する。18328gのMEKを反応器に入れ,その反応容器の窒素でのパージを開始する。還流するためにMEKを含むその反応フラスコを約78°Cまで加熱する。別の容器で,Triganox25C75150gと,MEK15gとの混合物を準備する。この容器をTriganox溶液と名付ける。前記反応フラスコが還流温度に達したら,その反応容器に180分間にわたるフィード1の滴下を開始する。モノマー供給から15分後,3gのTriganox溶液をその反応器に加える。フィード1の滴下を約165分間継続する。前記モノマーをその反応器に供給する際に,30分後に30gのTriganox溶液を投入する。45,60,75,90,105および120分後に,30gのTriganox溶液をその反応器に投入する。150分後に,30gのTriganox溶液をその反応器に投入する。前記モノマーの供給が完了したら,残りのTriganox溶液をその反応器に投入する。その反応容器をさらに180分間還流する。注記:前記開始剤の注射中,揮発したものと置換するため追加のMEKを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1045であり,以下の構造で表すことができ,式中,x,y,zおよびaは,モルであり,x=12y=29z=29a=30の合計は,100である。例5VP/HEP-MA/AAEM60/10/30の合成4024gのビニルピロリドンVP,1228gのヒドロキシエチルピロリドンメタクリレートHEP-MA,および3852gのアセトアセトキシエチルメタクリレートAAEMを用いて,フィード1を調製する。23019gの2-ブタノンを反応器に入れる。その反応容器の窒素でのパージを開始する。還流するために2-ブタノンを含むその反応フラスコを約78°Cまで加熱する。別の容器で,Triganox25C7510g開始剤と,2-ブタノン50gとの混合物を準備する。この容器をTriganox溶液と名付ける。前記反応フラスコが還流温度に達したら,その反応容器に120分間にわたるフィード1の滴下を開始する。モノマー供給から10分後,10gのTriganox溶液をその反応器にシリンジで加える。フィード1の滴下を約120分間継続する。前記モノマーをその反応器に供給する際に,30分後に10gのTriganox溶液を投入する。60分後に,10gのTriganox溶液をその反応器に投入する。90分後に,10gのTriganox溶液をその反応器に投入する。前記モノマーの供給が完了したら,残りのTriganox溶液をその反応器に投入する。その反応容器をさらに3.0時間還流する。注記:前記開始剤の注射中,揮発したものと置換するため追加の2-ブタノンを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1049であり,Tgは,71°Cであり,以下の構造で表すことができ,式中,x,yおよびzは,モルであり,x=60y=30z=10の合計は,100である。例6VCap/EHMA/AAEM60/10/30塗膜形成剤の合成488gのビニルカプロラクタムVCap,2092gの2-ブタノン,1161gのエチルヘキシルメタクリレートEHMA,および3732gのアセトアセトキシエチルメタクリレートAAEMを用いて,フィード1を調製する。20276gの2-ブタノンを反応器に入れる。その反応容器の窒素でのパージを開始する。還流するために2-ブタノンを含むその反応フラスコを約78°Cまで加熱する。別の容器で,Triganox25C7510g開始剤と,2-ブタノン50gとの混合物を準備する。この容器をTriganox溶液と名付ける。前記反応フラスコが還流温度に達したら,その反応容器に120分間にわたるフィード1の滴下を開始する。モノマー供給から10分後,10gのTriganox溶液をその反応器にシリンジで加える。フィード1の滴下を約120分間継続する。前記モノマーをその反応器に供給する際に,30分後に10gのTriganox溶液を投入する。60分後に,10gのTriganox溶液をその反応器に投入する。90分後に,10gのTriganox溶液をその反応器に投入する。前記モノマーの供給が完了したら,残りのTriganox溶液をその反応器に投入する。その反応容器をさらに3.0時間還流する。注記:前記開始剤の注射中,揮発したものと置換するため追加の2-ブタノンを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1077であり,Tgは,277°Cであり,以下の構造で表すことができ,式中,x,yおよびzは,モルであり,x=60y=30z=10の合計は,100である。例7VCap/TEVS/IBOA/ODA/AcAc10/2/29/29/30塗膜形成剤の合成816gのビニルカプロラクタムVCap,2210gのMEK,222gのトリエトキシビニルシランTEVS,3561gのイソボルニルアクリレートIBOA,3471gのオクチルアクリレート/デシルアクリレートブレンドおよび3789gのアセトアセトキシエチルメタクリレートAcAcを用いて,フィード1を調製する。17687gのMEKを反応器に入れ,その反応容器の窒素でのパージを開始する。還流するためにMEKを含むその反応フラスコを約78°Cまで加熱する。別の容器で,Triganox25C75150gと,MEK15gとの混合物を準備する。この容器をTriganox溶液と名付ける。前記反応フラスコが還流温度に達したら,その反応容器に180分間にわたるフィード1の滴下を開始する。モノマー供給から15分後,3gのTriganox溶液をその反応器に加える。フィード1の滴下を約165分間継続する。前記モノマーをその反応器に供給する際に,30分後に30gのTriganox溶液を投入する。45,60,75,90,105および120分後に,30gのTriganox溶液をその反応器に投入する。150分後に,30gのTriganox溶液をその反応器に投入する。前記モノマーの供給が完了したら,残りのTriganox溶液をその反応器に投入する。その反応容器をさらに180分間還流する。注記:前記開始剤の注射中,揮発したものと置換するため追加のMEKを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1038であり,以下の構造で表すことができ,式中,x,y,zおよびaは,モルであり,x=10y=29z=29a=30b=2の合計は,100である。例8VCap/VA/AAEM60/10/30塗膜形成剤の合成502gのビニルカプロラクタムVCap,215gの2-ブタノン,および384gのアセトアセトキシエチルメタクリレートAAEMを用いて,フィード1を調製する。2014gの2-ブタノンを反応器に入れ,52gの酢酸ビニルVAを注射して加える。その反応容器の窒素でのパージを開始する。還流するためにVAおよび2-ブタノンを含むその反応フラスコを約78°Cまで加熱する。別の容器で,Triganox25C7510g開始剤と,2-ブタノン50gとの混合物を準備する。この容器をTriganox溶液と名付ける。前記反応フラスコが還流温度に達したら,その反応容器に120分間にわたるフィード1の滴下を開始する。モノマー供給から10分後,10gのTriganox溶液をその反応器にシリンジで加える。フィード1の滴下を約120分間継続する。前記モノマーをその反応器に供給する際に,30分後に10gのTriganox溶液を投入する。60分後に,10gのTriganox溶液をその反応器に投入する。90分後に,10gのTriganox溶液をその反応器に投入する。前記モノマーの供給が完了したら,残りのTriganox溶液をその反応器に投入する。その反応容器をさらに3.0時間還流する。注記:前記開始剤の注射中,揮発したものと置換するため追加の2-ブタノンを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーの相対粘度は1066であり,Tgは,356°Cであり,以下の構造で表すことができ,式中,x,yおよびzは,モルであり,x=60y=30z=10の合計は,100である。例9VCap/DMAPMA/AAEM45/5/50の合成3615gのビニルカプロラクタムVCap,3699gのMEK,49gの3-ジメチルアミノプロピルメタクリルアミドDMAPMAおよび6181gのアセトアセトキシエチルメタクリレートAcAcを用いて,フィード1を調製する。17757gのMEKを反応器に入れ,その反応容器の窒素でのパージを開始する。還流するためにMEKを含むその反応フラスコを約78°Cまで加熱する。別の容器で,Triganox25C75150gと,MEK15gとの混合物を準備する。この容器をTriganox溶液と名付ける。前記反応フラスコが還流温度に達したら,その反応容器に180分間にわたるフィード1の滴下を開始する。モノマー供給から15分後,3gのTriganox溶液をその反応器に加える。フィード1の滴下を約165分間継続する。前記モノマーをその反応器に供給する際に,30分後に30gのTriganox溶液を投入する。45,60,75,90,105および120分後に,30gのTriganox溶液をその反応器に投入する。150分後に,30gのTriganox溶液をその反応器に投入する。前記モノマーの供給が完了したら,残りのTriganox溶液をその反応器に投入する。その反応容器をさらに180分間還流する。注記:前記開始剤の注射中,揮発したものと置換するため追加のMEKを加えた。その反応容器を冷却し,その材料を反応器内に残す。これが1日目の終わりである。2日目に,その反応器を再加熱し,還流させ,20gのTriganox25C75を投入する。2時間保持する。追加の20gのTriganox25C75を加える。5時間保持し,次いで反応混合物を冷却する。その反応生成物をNMRで分析し,確認した。得られたポリマーは,以下の構造で表すことができ,式中,x,yおよびzは,モルであり,x=45y=5z=50の合計は,100である。例10VCap/4-Vpy/VI/ACAC18/40/40/2の合成4206gの4-ビニルピリジン4-Vpy,2505gのビニルカプロラクタムVCap,3765gのビニルイミダゾールおよび428gのアセトアセトキシエチルメタクリレートAAEMを用いて,フィード1を調製する。100gのエタノールを反応器に入れる。その反応容器の窒素でのパージを開始する。還流するためにエタノールを含むその反応フラスコを加熱する。別の容器で,Vazo6410g開始剤と,エタノール60gとの混合物を準備する。この容器をVazo溶液と名付ける。前記反応フラスコが還流温度に達したら,その反応容器に120分間にわたるフィード1の滴下を開始する。モノマー供給から10分後,100gのVazo溶液をシリンジでその反応器に加える。フィード1の滴下を約120分間継続する。前記モノマーをその反応器に供給する際に,30分後に100gのVazo溶液を投入する。60分後に100gのVazo溶液を投入する。90分後に100gのVazo溶液を投入する。前記モノマーの供給が完了したら,残りのVazo溶液をその反応器に投入する。その反応容器をさらに3.0時間還流する。注記:前記開始剤の注射中,揮発したものと置換するため追加のエタノールを加えた。その反応容器を冷却し,その材料を反応器内に残す。これが1日目の終わりである。2日目に,その反応器を再加熱し,還流させ,300gのVazo溶液エタノール中17を投入する。2時間保持する。追加の300gのVazo溶液エタノール中17を加える。5時間保持し,次いで反応混合物を冷却する。その反応生成物をNMRで分析し,確認した。得られたポリマーの相対粘度は13063であり,以下の構造で表すことができ,式中,x,yおよびzは,モルであり,x=18y=2z=40a=40の合計は,100である。例11VP/HEA79/21塗膜形成剤の合成ポンピングのために70gのn-ビニル-2-ピロリドンVPと20gのHEAを調製する。230gのエタノールを反応器に入れる。その反応容器の窒素でのパージを開始する。還流するためにエタノールを含むフラスコを約80°Cまで加熱する。別の容器で,1gのLupersol11開始剤と,5gのエタノールとの混合物を準備する。前記反応フラスコが還流温度に達したら,その反応容器にモノマーの滴下を開始する。モノマー供給から10分後,1gの前記開始剤溶液をその反応器に加える。前記モノマーをその反応器に供給する際に,30分後に1gの前記開始剤溶液を投入する。30分後に1gの開始剤溶液をその反応器に投入する。30分後に1gの開始剤溶液をその反応器に投入する。前記モノマーの供給が完了したら,最後に開始剤溶液05gをその反応器に投入する。その反応容器をさらに10時間還流する。注記:前記開始剤の注射中,揮発したものと置換するため追加のエタノールを加えた。次いで,05gのLupersol11を投入し,2時間保持する。さらに05gのLupersol11を加え,5時間保持する。05gのLupersol11を加え,5時間保持する。その生成物を真空乾燥し,固体とした。例12アセトアセチル化VP/HEA79/21の合成米国特許第2536980号に記載のように,例3は,酢酸または他の適当な比水溶性媒体中で,ジケテンを用いてアセチル化することができ,その内容は本明細書に援用される。あるいは,米国特許第6894123B2号に記載のように,t-ブチルアセトアセテートを用いてもよく,その内容は本明細書に援用される。その生成物は,アセトアセチル化PVP/HEA79/21の吸湿性架橋性コポリマーである。代表的構造を以下に示し,式中,x,yおよびzは,モルであり,xyzの合計は,100である。例13ブチルアクリレートを用いたVCAP/EHMA/AAEM60/10/30の誘導塗膜形成剤60mLの広口ビン内にVCap/EHMA/AAEM60/10/3020g;308固体;000863モルAAEMとマグネチックスターラーバーを置いた。フェノキシエチルアクリレートPEA184g;00086モルおよび1,5-ジアザビシクロ[4.3.0]ノン-5-エンDBN塩基00054g;00004モル-5モルのAAEMをそのポリマー溶液に加えた。その混合物を終夜,室温で撹拌した。過剰のブチルアクリレート4424g;00345モルをその反応混合物に加え,その反応を50°Cで終夜加熱した。その生成物のサンプルを水中での沈殿によって精製し,MEKに再溶解した。この精製したサンプルを開始物質および中間段階と共にNMRで分析し,確認した。例14ベンジル[2-メチルアクリロイルオキシエチル]ジメチルアンモニウムクロリドMOEBACを用いたVCAP/VA/AAEM60/10/30の誘導VCAP/VA/AAEM60/10/30溶液573;000802モルAAEM;エタノールに溶解を,MOEBAC253g;000802モルおよびDBN0050g;00004モル5モルのAAEMまたはMOEBACと混合し,室温で24時間撹拌する。必要ならば,溶解しやすくするために水を滴下する。得られたポリマーは,以下の構造で表すことができ,式中,x,wおよびyは,モルであり,xyzの合計は,100である。この精製したサンプルを開始物質および中間段階と共にNMRで分析し,確認した。追加の基礎的情報は,RFuらのReactiveandFunctionalPolymers67355366に示されており,その開示は本明細書に援用される。例15VCAP/VA/AAEM60/10/30の誘導同様の例を3-スルホプロピルアクリレートのカリウム塩;1-アリールオキシ-2-ヒドロキシプロピルスルホネートのナトリウム塩;タウリンナトリウム;ジアセトンアクリルアミド,4-アミノベンゾフェノン,アリルアクリレート,およびテトラヒドロフルフリルアクリレートを用いて行った。例16VCAP/EHMA/AAEM60/10/30の誘導このポリマーは,イソシアネートメタクリレートを含む様々な多数のモノマーを用いて誘導体化した。例17VCAP/PEA/AAEM60/10/30の誘導このポリマーは,メトキシポリエチレングリコールメタクリレート分子量2000;BisomerS20W-Cognis社;ポリエチレングリコールモノメタクリレート分子量350;BisomerPEM6LD-Cognis社およびポリプロピレングリコールモノアクリレート分子量420;BisomerPPA6-Cognis社以下に示すを含む様々な多数のモノマーを用いて誘導体化した。例18VCAP/PEA/HEA/AAEM50/12/19/19の誘導このポリマーは,2-4-ベンゾイル-3-ヒドロキシフェノキシエチルアクリレート以下に示す;p-クマル酸およびアクリル酸を含む多数の化合物を用いて誘導体化した。例19VCAP/IBOA/ODA/AAEM60/29/29/30の誘導このポリマーは,オクチルアミン,アミノスチレン,ビニルアミンを含む多数のアミンを用いて誘導体化した。例20硬化性塗膜組成物光硬化性マイケル付加塗膜の製造のための指針としてMatherらの487531その内容は本明細書に援用されるの方法を採用し,その独創的なモノマーを用いた改良された配合組成を設計し,それを以下に示す。DBNを用いたその塗膜は,F300SSQランプシステムを備えたFusionUVLC6B卓上コンベヤーを通過したときには,ほぼ手で触れるくらい乾燥している。そのベルト速度は,10フィート/分に設定した。逆に,DBNが無い場合,その塗膜は乾燥効果を示さない。例21硬化性塗膜組成物硬化性塗膜の製造のための指針として米国特許第6894123B2号その内容は本明細書に援用されるの方法を採用し,その独創的なモノマーを用いた改良された配合組成を設計し,それを以下に示す。例22光硬化性マイケル付加塗膜光硬化性マイケル付加塗膜の製造のための指針としてMatherらの487531その内容は本明細書に援用されるの方法を採用し,その独創的なモノマーを用いた改良された配合組成を設計し,それを以下に示す。例23簡単なゲル試験MEK中の50ポリエチレンイミンPEIの溶液を調製した。約2gのPEI溶液に,2gの架橋性ポリマー材料MEK中の30固体を加えた。コントロールとして,AAEMも評価した。穏やかに撹拌した後,その混合物を静置した。その結果を以下に示す。例24アセトアセチル化ラクタムコポリマーの架橋本発明で有用な架橋剤は,モノアルデヒド例えば,ホルムアルデヒド,アセトアルデヒド,ベンズアルデヒドなど,ポリイソシアネート化合物,多官能エポキシ,多官能アクリレート,ポリエチレンポリアクリレート,ジアルデヒドグルタルアルデヒド,グリオキサール,スクシンジアルデヒドなど,トリメチロールメラミン,尿素ホルムアルデヒド,ブロック化アルデヒド例えば,BASF社のCuresan200,ポリアクロレイン,ホウ酸およびホウ酸塩ホウ酸メチル,三フッ化ホウ素,ホウ酸無水物,ホウ砂,ペルオキソホウ酸塩およびボランなどの公知の架橋剤から選択されてもよい。他の可能な架橋剤は,N-ラクタムカルボキシレート,多官能酸,ジカルボン酸マレイン酸またはシュウ酸,多官能アミン,ジイソシアネート,多官能エポキシおよびオキセタン,ジビニル硫酸塩,ならびにゲルマニウム酸およびパーマネート,亜鉛塩,チタニウム塩およびエステル,クロム酸塩,バナジウム酸塩,第二銅塩および他のIB族塩などの無機化合物,を含む。前記架橋剤は,ラクタム官能基を含むアセトアセチル化ポリマーの溶液に加えてもよい。あるいは,任意の塗膜欠陥を回避するために,ラクタム官能基を含むアセトアセチル化ポリマーの塗膜上に前記架橋剤の溶液を塗布してもよい。斯かる架橋剤は,その塗膜の耐防汚性および耐ブロック性を向上させる。用いられる架橋剤の量は,通常,好ましくは,ラクタム官能基コポリマーを含むアセトアセチル化ポリマーの重量に対して,01~5である。例25インクジェット受容性塗膜Mylarロッドを用いてコート紙200g上に前記インクジェット配合組成を塗布して,5~7g/m2の塗膜重量とすることができる。前記塗膜を乾燥し,HPDeskjet970プリンターを用いて診断チャートを印刷する。その印刷の品質は,4つのカテゴリー,すなわち,光沢,画質IQ,癒着および汚れ試験,ならびに特に耐水性で好ましい。追加の有用な添加剤は,シリカゲル,コロイド状,沈降アルミナ,炭酸カルシウム,塩,アクリレートポリマーおよびコポリマー,スチレンポリマーおよびコポリマー,溶媒,反応性モノマー,開始剤,ポリビニルポリピロリドン本願の独創的な例27からの粒子を含む,光学的光沢剤,界面活性剤,セルロース誘導体などを含む。インクジェット関連で有用な材料に関する追加の見識は,SFPondによるInkjetTechnologyandProductDevelopmentStrategiesに見出すことができ,その内容は本明細書に援用される。追加の見識は,米国特許公開第20060134363A1号,米国特許第4613525B1号,米国特許第6825279B2号,および国際公開第2009012912A1号に見出すことができ,その内容は本明細書に援用される。例26油田セメンティング化合物区域分離流体の製造のための指針としてSawdonらの方法米国特許出願公開第20100065273A1号を採用してその内容は本明細書に援用される,その独創的なポリマーを用いた改良された配合組成を設計し,それを以下に示す。この混合物は,室温で3時間以内にゲル化する。セメンティング用途のほかの例は,国際公開第2011023935A1号その内容は本明細書に援用されるを含む。例27PPVP/ACAC90/10増殖性重合米国特許第3227066号,第4658002号,および第6806334号に記載の増殖性重合法の内容は,本明細書に援用される。典型的な例では,モノマーと架橋剤が,この混合物が音を立てるまで,通常80°C~150°Cに加熱され,これが増殖性重合または追加の開始剤がない重合と呼ばれる。これらの材料は,開始剤を添加しても製造できるが,そのような添加は必要とされない。これらのプロセスは一般的である:主にモノマー的な反応混合物が,多くの場合,追加の溶媒をほとんど,または全く必要としない。例えば,米国特許第3227066号では,実施例1の初期反応混合物は,867w/wのビニルピロリドンモノマー,129w/wの水溶媒,および04w/wの水酸化ナトリウムである。米国特許第4658002号では,実施例2の初期反応混合物は,992w/wのビニルピロリドンと08のジビニルエチレン尿素からなる100固体であり,白色のポップコーンポリマーを生成する。最後に,米国特許第6806334号では,実施例1の初期反応混合物は,749w/wのビニルピロリドン,240w/wの酢酸ビニル,および112w/wの架橋剤である。本発明では,225gのN-ビニル-2-ピロリドンVPおよび025gのアセトアセトキシエチルメタクリレートAAEMを,002gのジビニルエチレン尿素と混合し,無酸素で130°Cまで撹拌しながら加熱した。その反応混合物を130°Cで約20分間保持し,次いで室温まで冷却した。冷却する際に,極めて粘性の反応混合物が白色の固体になった。室温でその白色物質を回収し,エタノールで洗浄した。例28PL-DBNのマイケル付加によるUV硬化光硬化性マイケル付加塗膜の製造のための指針としてDietlikerらのその内容は本明細書に援用されるの方法を採用し,その独創的なポリマーを用いた改良された配合組成を設計し,それを以下に示す。本発明のポリマーは,産業,パーソナルケア,家庭,および医薬用途での使用尾に適している。産業的な使用は,これらに限定されないが,配合インク米国特許出願第61293834号および61263570号,その内容は本明細書に援用される,凝集剤,ヒドロゲル,表面修飾剤,塗膜,微小孔性印刷媒体,シェール膨張阻害剤,金属コーティング,金属加工液,レオロジー改質剤,反応性殺生物剤,装飾チタニウム,ジアゾ機能材料/顔料,層間接着剤,分散剤,電池,含ヨウ素製品,含銀製品,含炭素製品,含ナノカーボン製品,くし状/分岐ポリマー付加物,殺生物性フィルム,タッキファイア,ラテックス対候性改質剤,インクおよびペースト用装飾顔料,装飾セノスフェア,装飾硫酸バリウム,表面装飾PVPP粒子,架橋剤米国特許出願第12698583号を参照,その内容は本明細書に援用される,自動車製品および保護フィルム,超吸収剤すなわち,おむつ米国特許出願第20090043005A1号を参照,その内容は本明細書に援用される,印刷版,マクロ開始材料,含グラフェン製品,膜用親水性向上剤米国特許出願第61242900号およびPCT2010028852号を参照,その内容は本明細書に援用される,防曇性コーティング,ポリマーブロック,押し出し可能化合物およびフィルムに対する添加剤,保護コロイド剤,多次元印刷顔料およびインク例えば,国際公開第2008077850A2号を参照,その内容は本明細書に援用される,屈折率調整剤,架橋剤,レオロジー制御剤,耐油性フィルム,繊維サイズ剤,含アルミナ製品,導電性フィルム,セメント組成物,生体接着剤,錠剤コーティング,電池バインダー,樹脂性光開始剤米国特許出願第12698583号を参照,その内容は本明細書に援用される,樹脂性UV吸収剤米国特許出願第12698583号を参照,その内容は本明細書に援用される,ヨウ素安定剤,導電性コーティングおよびゲル,反応性レオロジー改質剤,マクロ開始剤,コーティング屈曲剤,ならびに非移動帯電防止剤を含む。パーソナルケアおよび家庭用途は,これらに限定されないが,配合化粧品,ヘアケア製品,洗面道具,ヒドロゲル,洗濯製品および家庭洗浄製品,染料吸収性不織見本,金属キレート化剤すなわち,Ca,Mgなどを含む。医薬用途は,これらに限定されないが,エイズ処理,医療ステント,カテーテルおよびほかの医療装置コーティング,活性成分可溶化剤,光学レンズ,配合ドラッグデリバリーシステム,ならびに錠剤コーティング調製を含む。本発明の多数の実施形態を説明したが,その基本構成を変更して本発明の精神および範囲を逸脱しない発明を利用する他の実施形態を提供できることが明らかである。斯かる改良および変更の全ては,例を用いて示された特定の実施形態よりも添付の請求の範囲で規定される発明の範囲に含まれることが意図されている。"